(57)【要約】本発明は特別なケイ素含有末端基を有する硬化性ポリオルガノシロキサンならびにこれらのポリオルガノシロキサン、キャップされた接着促進剤および硬化触媒に基づく硬化性組成物に関する。これらの組成物は改善された接着特性および優れた貯蔵安定性を有する。本発明は、それらの使用にも関する。【特許請求の範囲】
【請求項１】
（Ａ）式（Ｉ）：
【化１】
2021524516.tif 000035
［式中、
Ａは結合、−Ｏ−、または１〜１２個の炭素原子を有する炭化水素残基、アルキレン、アリーレン、オキシアルキレン、オキシアリーレン、シロキサン−アルキレン、シロキサン−アリーレン、エステル、アミン、グリコール、イミド、アミド、アルコール、カーボネート、ウレタン、ウレア、スルフィド、エーテルもしくはそれらの誘導体もしくはそれらの組み合わせから選択される直鎖、分岐もしくは環状の二価の基であり、
各Ｒ１は、水素、ハロゲン、アミノ、オキシイミノ、置換もしくは非置換のアルキル、アルコキシ、アルケニル、アルケニルオキシ、アルキニル、アルキルニルオキシ、脂環式、脂環式−Ｏ−、アリール、アリールオキシ、ヘテロアリール、ヘテロアリールオキシ、ヘテロ脂環式、ヘテロ脂環式オキシ、アシル、アシルオキシ基またはそれらの組み合わせからなる群から独立して選択され、
各Ｒ２は独立して一般式（２）：
【化２】
2021524516.tif 000036
〔式中、
Ｙは、４〜１４個の環原子を有する置換もしくは非置換の（ヘテロ）芳香族基、置換もしくは非置換の飽和もしくは部分的に不飽和の４〜１４員（ヘテロ）環式基、または−（Ｃ（Ｒ５）２）ｏ−であり、
Ｒ４は、置換もしくは非置換のアルキル、アルケニル、アルキニル、脂環式、アリール、ヘテロアリールおよびヘテロ脂環式基またはそれらの組み合わせであり、
各Ｒ５は、水素、置換もしくは非置換のアルキル、アルケニル、アルキニル、脂環式またはアリール基からなる群から独立して選択され、
ｏは１〜１０の整数である〕
の基であり、
各Ｒ３は独立して一般式（３）：
【化３】
2021524516.tif 000037
〔式中、
Ｙは上記で定義した通りであり、
Ｒ６は、水素、置換もしくは非置換のアルキル、アルケニル、アルキニル脂環式、アリール、ヘテロアリールおよびヘテロ脂環式基もしくはそれらの組み合わせ、またはＲ７からなる群から選択され、
Ｒ７は、一般式（４）：
【化４】
2021524516.tif 000038
＜式中、
Ｒ８は、場合によりヘテロ原子で分断されたアルキレン基であり、
各Ｒ９は、水素、ハロゲン、アミノ、置換もしくは非置換のアルキル、アルケニル、アルキニル、脂環式、アリール、ヘテロアリールおよびヘテロ脂環式基またはそれらの組み合わせからなる群から独立して選択され、
各Ｒ１０は、置換もしくは非置換のアルキル、アルケニル、アルキニルまたはアシル基からなる群から独立して選択され、
各ｐは独立して０、１または２を表す＞の基である〕の基であり、
ｍは独立して０、１または２であり、
ｎは独立して１、２または３であり、ｎ＋ｍの合計は最大３である］
の少なくとも１つの末端基を含むポリオルガノシロキサンであって、
前記ポリオルガノシロキサンは、式（Ｉｂ）
【化５】
2021524516.tif 000039
［式中、
Ｃは、触媒として式（Ｉｃ）
【化６】
2021524516.tif 000040
〔式中、
Ｒ１１は、場合によりヘテロ原子で分断されているアルキレン基、好ましくはＣ１−Ｃ１０アルキレン、より好ましくはＣ１またはＣ３アルキレンであり、
各Ｒ１２は、水素、ハロゲン、アミノ、置換もしくは非置換のアルキル、アルケニル、アルキニル、脂環式、アリール、ヘテロアリールおよびヘテロ脂環式基、またはそれらの組み合わせからなる群から独立して選択され、
各Ｒ１３は、置換もしくは非置換のアルキル、アルケニル、アルキニルまたはアシル基からなる群から独立して選択され、
ｑは独立して０、１または２を表し、
Ｄは、式（Ｉｄ）、（Ｉｅ）または（Ｉｆ）
【化７】
2021524516.tif 000041
【化８】
2021524516.tif 000042
【化９】
2021524516.tif 000043
＜式中、
各Ｒ１４は、水素、置換もしくは非置換のアルキル、アルケニル、アルキニル、脂環式、アリール、ヘテロアリールおよびヘテロ脂環式基またはそれらの組み合わせからなる群から独立して選択され、
各Ｒ１４ａ、Ｒ１４ｂ、Ｒ１４ｃ、Ｒ１５およびＲ１６は、水素、置換もしくは非置換のアルキル、アルケニル、アルキニル、脂環式、アリール、ヘテロアリールおよびヘテロ脂環式基、またはそれらの組み合わせからなる群から独立して選択され、
ｒは１、２、３または４である＞
の群から選択される窒素含有基である〕
の化合物の存在下で、ケイ素原子に結合した少なくとも１つの反応性基Ａ’と反応して結合基−Ａ−を生成する反応性基である］
の化合物のケイ素原子に結合する少なくとも１つの反応性基Ａ’、好ましくは少なくとも１つのヒドロキシ基を有するポリオルガノシロキサン（Ｉａ）を反応させることにより得られる、ポリオルガノシロキサン。
【請求項２】
（ｉ）Ｃは脱離基、好ましくは一般式（２）：
【化１０】
2021524516.tif 000044
の基である；および
（ｉｉ）Ａ’は求核基、好ましくはヒドロキシである、
請求項１に記載のポリオルガノシロキサン。
【請求項３】
（Ａ）請求項１に記載の少なくとも１つのポリオルガノシロキサン
を含む硬化性組成物。
【請求項４】
（Ｂ）式（ＩＩ）：
【化１１】
2021524516.tif 000045
［式中、
Ｒ１１は、場合によりヘテロ原子で分断されているアルキレン基、好ましくはＣ１−Ｃ１０アルキレン、より好ましくはＣ１またはＣ３アルキレンであり、
各Ｒ１２は、水素、ハロゲン、アミノ、置換もしくは非置換のアルキル、アルケニル、アルキニル、脂環式、アリール、ヘテロアリールおよびヘテロ脂環式基またはそれらの組み合わせからなる群から独立して選択され、
各Ｒ１３は、置換もしくは非置換のアルキル、アルケニル、アルキニルまたはアシル基からなる群から独立して選択され、
ｑは独立して０、１または２を表し、
Ｂは、式（６）、（７）、（８）または（９）
【化１２】
2021524516.tif 000046
【化１３】
2021524516.tif 000047
【化１４】
2021524516.tif 000048
【化１５】
2021524516.tif 000049
〔式中、
各Ｒ１４、Ｒ１４ａ、Ｒ１４ｂ、Ｒ１４ｃ、Ｒ１５およびＲ１６は、水素、置換もしくは非置換のアルキル、アルケニル、アルキニル、脂環式、アリール、ヘテロアリールおよびヘテロ脂環式基、またはそれらの組み合わせからなる群から独立して選択され、
ｒは１、２、３または４であり、
Ｒ１７は−Ｓｉ（Ｒ１９）３から選択され、
Ｒ１８は、−Ｓｉ（Ｒ１９）３、水素、置換もしくは非置換のアルキル、アルケニル、アルキニル、脂環式、アリール、ヘテロアリールおよびヘテロ脂環式基、またはそれらの組み合わせから選択され、
各Ｒ１９は、水素、置換もしくは非置換のアルキル、アルケニル、アルキニル、脂環式もしくはアリール基、またはそれらの組み合わせから独立して選択されるか；または、Ｒ１７およびＲ１８は結合して、それらが結合している窒素原子と共に、式−Ｓｉ（Ｒ１９）２−Ｃ２−３アルキレン−Ｓｉ（Ｒ１９）２−の基を形成する〕
の群から選択される窒素含有基である］
の少なくとも１つのキャップされた接着促進剤
をさらに含む、請求項３に記載の硬化性組成物。
【請求項５】
（Ｃ）少なくとも１つの硬化触媒
をさらに含む、請求項３または４に記載の硬化性組成物。
【請求項６】
前記ポリオルガノシロキサンは、ポリジオルガノシロキサン、好ましくはポリジメチルシロキサン（ＰＤＭＳ）である、請求項１〜５のいずれかに記載のポリオルガノシロキサンまたは硬化性組成物。
【請求項７】
Ａは、結合、−Ｏ−、またはシロキサン−アルキレン、好ましくは式−（ＣＨ２）１−１０−（Ｓｉ（Ａｌｋ）２−Ｏ−Ｓｉ（Ａｌｋ）２）１−１０−（ＣＨ２）１−１０［式中、ＡｌｋはＣ１−１０アルキル、好ましくはメチルである］もしくはそれらの誘導体から選択される直鎖もしくは分岐の二価の基である、請求項１〜６のいずれかに記載のポリオルガノシロキサンまたは硬化性組成物。
【請求項８】
各Ｒ１は、互いに独立して、１〜１０個の炭素原子を有するアルキル基、特にメチル、エチル、プロピル、もしくはイソプロピル、２〜１０個の炭素原子を有するアルケニル基、特にビニルもしくはアリル、または６〜１０個の炭素原子を有するアリール基、特にフェニル、または６〜１４個の炭素原子を有するアリールオキシ基、または２〜１０個の炭素原子を有するアシルオキシ基、好ましくはアセトキシ、オキシイミノ、２〜１０個の炭素原子を有するアルケニルオキシ、アミノ、または１〜４個の炭素原子を有するアルコキシ基、好ましくはメトキシもしくはエトキシを表す；および／または
各Ｒ２は互いに独立して式（２）［式中、Ｒ４は１〜１０個の炭素原子、特に１〜４個の炭素原子を有する置換または非置換のアルキル基、特に好ましくはメチルまたはエチルを表し、Ｙは、６個の炭素環原子を有する置換もしくは非置換の芳香族基、好ましくは１，２−フェニレン、または−（Ｃ（Ｒ５）２）ｏ−〔式中、ｏは１であり、Ｒ５基の１つは水素であり、第２のＲ５基は１〜１０個の炭素原子を有する置換または非置換のアルキル基、特にメチル、カルボキシメチルもしくはそれらの（アルキル）エステルである〕である］の基を表す、請求項１〜７のいずれかに記載のポリオルガノシロキサンまたは硬化性組成物。
【請求項９】
（ｉ）ｎ＋ｍの合計は３である；および／または
（ｉｉ）ｎは２または３、好ましくは３である、
請求項１〜８のいずれかに記載のポリオルガノシロキサンまたは硬化性組成物。
【請求項１０】
式（Ｉ）における前記基Ｓｉ（Ｒ１）ｍ（Ｒ２）ｎ（Ｒ３）３−（ｍ＋ｎ）は、メチルビス（エチルラクタト）シラン、エチルビス（エチルラクタト）シラン、フェニルビス（エチルラクタト）シラン、ビニルビス（エチルラクタト）シラン、トリ（エチルラクタト）シラン、メチルビス（エチルサリチラト）シラン、エチルビス（エチルサリチラト）シラン、フェニルビス（エチルサリチラト）シラン、ビニルビス（エチルサリチラト）シラン、トリ（エチルサリチラト）シラン、メチルビス（ジエチルマラト）シラン、エチルビス（ジエチルマラト）シラン、フェニルビス（ジエチルマラト）シラン、ビニルビス（ジエチルマラト）シラン、トリ（ジエチルマラト）シランおよびそれらの混合物から選択される、請求項１〜９のいずれかに記載のポリオルガノシロキサンまたは硬化性組成物。
【請求項１１】
前記キャップされた接着促進剤は、
（Ａ）ｑが０であり、Ｒ１１がメチレンまたはプロピレン、好ましくはプロピレンであり、各Ｒ１３がエチルまたはメチル、好ましくはエチルであり、Ｂが式（６）
［式中、
（ｉ）１つのＲ１４がメチルであり、第２のＲ１４がイソブチルまたはメチルである；または
（ｉｉ）１つのＲ１４が水素であり、第２のＲ１４がフェニルである］
の基である、式（ＩＩ）のケチミンである；または
（Ｂ）ｑが０であり、Ｒ１１がメチレンまたはプロピレン、好ましくはプロピレンであり、各Ｒ１３がエチルまたはメチル、好ましくはエチルであり、Ｂは式（９）
［式中、Ｒ１７が−Ｓｉ（Ｒ１９）３であり、Ｒ１８が水素、−Ｓｉ（Ｒ１９）３で置換されたアルキル、または−Ｓｉ（Ｒ１９）３、好ましくは−Ｓｉ（Ｒ１９）３であり、各Ｒ１９が独立してアルキル、好ましくはメチルまたはエチル、より好ましくはメチルである］
の基である式（ＩＩ）のシランである、請求項３〜１０のいずれかに記載の硬化性組成物。
【請求項１２】
（ｉ）前記ポリマー（Ａ）の量は、組成物の総重量に対して、約３２〜約９７重量％、好ましくは４０〜７０重量％である；および／または
（ｉｉ）前記キャップされた接着促進剤（Ｂ）の量は、組成物の総重量に対して、約０．１〜約５重量％、好ましくは０．５〜２重量％である；および／または
（ｉｉｉ）前記硬化触媒の量は、組成物の総重量に対して、約０．０５〜２重量％、好ましくは０．１〜０．５重量％である；および／または
（ｉｖ）前記硬化性組成物は、本質的に（Ａ）、（Ｂ）および（Ｃ）からなる
請求項３〜１１のいずれかに記載の硬化性組成物。
【請求項１３】
前記硬化触媒はスズ化合物、好ましくは有機スズ化合物、より好ましくは二価または四価のスズの１，３−ジカルボニル化合物、ジアリルスズ（ＩＶ）ジカルボキシレート、ジアルキルスズ（ＩＶ）ジアルコキシレート、ジアルキルスズ（ＩＶ）オキシド、スズ（ＩＩ）カルボキシレートおよびこれらの混合物から選択される、請求項３〜１２のいずれかに記載の硬化性組成物。
【請求項１４】
前記硬化性組成物は、可塑剤、充填剤、ベース、およびキャップされた接着促進剤（Ｂ）とは異なる接着促進剤からなる群から選択される１つまたは複数の追加の成分、好ましくはキャップされた接着促進剤とは異なる少なくとも１つの接着促進剤をさらに含み、より好ましくは前記追加の接着促進剤は、好ましくは三級アミノシラン、より好ましくは３−（Ｎ，Ｎ−ジメチルアミノ）プロピルトリメトキシシラン、３−（Ｎ，Ｎ−ジメチルアミノ）プロピルトリエトキシシラン、（Ｎ，Ｎ−ジメチルアミノ）メチルトリメトキシシラン、（Ｎ，Ｎ−ジメチルアミノ）メチルトリエトキシシラン、３−（Ｎ，Ｎ−ジエチルアミノ）プロピルトリメトキシシラン、３−（Ｎ，Ｎ−ジエチルアミノ）プロピルトリエトキシシラン、（Ｎ，Ｎ−ジエチルアミノ）メチルトリメトキシシラン、（Ｎ，Ｎ−ジエチルアミノ）メチルトリエトキシシラン、ビス（３−トリメトキシシリル）プロピルアミン、およびビス（３−トリエトキシシリル）プロピルアミンからなる群から選択される、請求項３〜１３のいずれかに記載の硬化性組成物。
【請求項１５】
接着剤、シーリングまたはコーティング材料としての、請求項３〜１４のいずれかに記載の硬化性組成物の使用。
【発明の詳細な説明】
【技術分野】
【０００１】
本発明は、特別なケイ素含有末端基を有する硬化性ポリオルガノシロキサン、ならびにこれらのポリオルガノシロキサン、接着促進剤および硬化触媒に基づく硬化性組成物に関する。これらの組成物は、改善された接着特性および優れた貯蔵安定性を有する。本発明は、それらの使用にも関する。
【背景技術】
【０００２】
接着剤、シーラントおよびコーティングとして使用される硬化性組成物は、基材への優れた接着性を有することが一般に望ましい。この必要性を満たすために、様々な接着促進剤が当技術分野で知られている。しかしながら、多くの調製物は依然として、全体的な接着プロファイルおよびそれらの老化および貯蔵安定性などの特性において望ましくない制限を示している。したがって、当技術分野では、長期間にわたって十分に安定であると同時に、良好な接着プロファイルを示す調製物が依然として必要である。
【０００３】
反応性架橋性シリル基、例えばアルコキシシリル基を有するポリマー系は、長い間知られている。大気中の水分の存在下で、これらのアルコキシシラン末端ポリマーは、アルコキシ基の脱離と共に縮合することができる。アルコキシシラン基の量およびその構造に応じて、主に長鎖ポリマー（熱可塑物質）、比較的広いメッシュの３次元ネットワーク（エラストマー）、または高度に架橋されたシステム（熱硬化性物質）が形成される。
【０００４】
シリコーンポリマー（ポリオルガノシロキサン）、特にポリジアルキルシロキサン、例えばポリジメチルシロキサン（ＰＤＭＳ）は、接着剤、シーリング、コーティングおよび絶縁材料の製造において非常に重要である。これらの中で、低温および周囲条件下で加硫するものは、市場のかなりのシェアを構成する。典型的な調製物は、反応性ポリオルガノシロキサン、特にケイ素原子に結合した少なくとも１つ、好ましくは２つのヒドロキシ基を有するシラノール末端ポリオルガノシロキサンを含む。これは通常、ケイ素原子に結合した加水分解性基を有するシラン系架橋剤（シランキャッピング剤）と組み合わせて使用される。ポリオルガノシロキサンおよび架橋剤は別個の成分として存在することができるが、両方を互いに反応させて変性ポリオルガノシロキサンを形成することもでき、これは硬化性組成物に使用することができる。エンドキャッピング（末端基キャッピング）という用語も、この点で使用される。これは、場合により触媒の存在下で実施することができ、それにより触媒は、ポリオルガノシロキサンを同時に硬化させることなく、エンドキャッピングを選択的に媒介することになる。
【０００５】
このようなシラン末端ポリマー系の使用および可能な適用は、等しく多様である。それらは、例えばエラストマー、シーラント、接着剤、弾性接着剤系、剛性および可撓性フォーム、多種多様なコーティング系の製造、および医療分野、例えば歯科における印象材に使用することができる。これらの製品はあらゆる形態、例えば塗装、スプレー、鋳造、プレス、充填などに適用できる。
【０００６】
それぞれのポリマー骨格のエンドキャッピングまたは官能化部分として作用する多数のシランキャッピング剤が当技術分野で知られている。ポリマー骨格へのカップリングに使用されるその機能に加えて、これらは加水分解中に放出される脱離基のタイプに基づいて、酸性、塩基性、および中性のシランキャッピング剤に区別することができる。典型的な酸性シランキャッピング剤は、加水分解性基として酸基を含み、架橋中に対応する酸、例えば酢酸を放出する。典型的な塩基性シランキャッピング剤は、架橋中にアミンを放出する。どちらの場合も、架橋中に攻撃的な化合物が放出され、例えば金属、石またはモルタルなどを腐食または分解させる可能性があり、さらに、強い、しばしば不快な臭いがする。したがって、中性架橋剤が、現代の硬化性シリコーン組成物にしばしば使用される。中性シランキャッピング剤の典型的な代表は加水分解可性基を有し、これは架橋中に、メタノールまたはエタノールなどの、アルコールまたはオキシムを放出する。
【０００７】
それにもかかわらず、そのようなアルコキシ系は、関連する硬化性組成物の貯蔵安定性ついて複数の問題があり、いくつかの材料に対する硬化した製造物の接着が不十分であるという欠点を有する。アルカノンオキシムの放出とともに加水分解するオキシモシランキャッピング剤は、通常これらの欠点を有さないため、広く使用されている。オキシモシランキャッピング剤の最も一般的な代表物は、架橋時にブタン−２−オンオキシムを放出する。しかし、この化合物はガンを引き起こす疑いがあるため、代替の中性シランキャッピング剤が緊急に必要とされている。それとは別に、放出されたオキシムも、強烈な腐敗臭を有し、そのようなシランキャッピング剤を含む硬化性組成物での作業は、ユーザーによって不快であると認識される。
【０００８】
したがって、架橋中にα−ヒドロキシカルボン酸エステルまたはα−ヒドロキシカルボン酸アミドを放出するシラン化合物は、代替のシランキャッピング剤としてすでに提案されている。
【０００９】
適切なシラン化合物の調製は長い間知られており、例えば、M. M. Sprungによる“Some α−carbalkoxyalkoxysilanes，”、J. Org. Chem., 1958, 23(10)， pp.1530-1534に記載されている。
【００１０】
ドイツ特許出願公開第3210337号も、関連するシラン化合物および縮合性末端基を有するポリジオルガノシロキサンに基づく硬化性組成物におけるその調製および使用を開示している。
【００１１】
３つの２−ヒドロキシプロピオン酸アルキルエステル基、すなわち乳酸アルキルエステル基を有する、シリコーンゴム材料用の硬化剤は、欧州特許出願公開第2030976号から知られている。この場合、ビニルトリス（エチルラクタト）シランが特に好ましい。
【００１２】
欧州特許出願公開第2774672号には、乳酸基を有するシラン化合物に基づく架橋剤でシリコーンゴム材料を架橋するための特別な触媒が記載されている。この場合も、架橋剤は、欧州特許出願公開第2030976号から知られている化合物である可能性がある。しかしながら、１つ、２つまたは４つの２−ヒドロキシプロピオン酸アルキルエステル基のみを有する架橋剤も開示されている。
【先行技術文献】
【特許文献】
【００１３】
【特許文献１】ドイツ特許出願公開第3210337号
【特許文献２】欧州特許出願公開第2030976号
【特許文献３】欧州特許出願公開第2774672号
【非特許文献】
【００１４】
【非特許文献１】M. M. Sprung, “Some α−carbalkoxyalkoxysilanes，” J. Org. Chem., 1958, 23(10), pp.1530-1534
【発明の概要】
【発明が解決しようとする課題】
【００１５】
乳酸基または類似のα−カルバルコキシアルコキシ基を有するシラン化合物に基づく架橋剤の使用は多くの利点と関連しているが、得られる調製物は、プラスチックおよびコンクリートなどの特定の困難な基材への中程度のみの接着に悩まされることがある。そのような組成物の他の従来の、しばしば不可欠な成分（特に硬化触媒および接着促進剤、ならびにポリマーのエンドキャッピングに必要な触媒）の存在下で貯蔵安定性が特に低下し得るので、別の課題は、良好な貯蔵安定性を示す、これらの架橋剤を含む硬化性シリコーン系組成物を調製することである。例えば、一般的に使用される触媒（有機リチウム化合物、アミン、有機酸化物、酢酸カリウム、有機チタン誘導体、チタン／アミンの組み合わせ、カルボン酸／アミンの組み合わせおよびカルバメート、およびオキシム含有有機化合物）は、安定性、活性または適合性に関して不利であることがある。
【００１６】
これらの問題のいくつかに対処するいくつかの調製物が存在するが、本発明の目的は、架橋中に主にヒドロキシカルボン酸エステル（およびあり得る副生成物としてヒドロキシカルボン酸アミド）を放出し、それでもなお良好な接着性および優れた貯蔵安定性を備える、架橋剤の使用を可能にするポリオルガノシロキサンに基づく代替の硬化性組成物を提供することである。
【課題を解決するための手段】
【００１７】
本発明は、望ましくない副生成物の量を最小限に抑え、既存の組成物と比較して貯蔵中のポリオルガノシロキサンの安定性を高める新しいタイプの触媒の存在下で、ポリオルガノシロキサンとヒドロキシカルボン酸エステルとの縮合によって得られる、プレポリマー（または硬化性ポリマー）を提供することによって、前記課題を達成する。さらに、前記触媒は接着促進剤としても作用するので、特定のシラン基を有するこれらの特定のポリオルガノシロキサンに基づく硬化性組成物は、場合により、縮合反応に使用される触媒と同一であってよい少なくとも１つの特定の接着促進剤、および少なくとも１つの硬化触媒をさらに含み、さまざまな基材に対して良好な接着性を示す。
【００１８】
本明細書に開示される特定のエンドキャップされたポリオルガノシロキサンと特定の接着促進剤との組み合わせが、良好な硬化および接着特性を保持しながら、優れた貯蔵安定性を示すことが見出された。
【発明を実施するための形態】
【００１９】
したがって、第１の態様において、本発明は、式（Ｉ）：
【化１】
2021524516.tif 000002
［式中、
Ａは結合、−Ｏ−、または１〜１２個の炭素原子を有する炭化水素残基、アルキレン、アリーレン、オキシアルキレン、オキシアリーレン、シロキサン−アルキレン、シロキサン−アリーレン、エステル、アミン、グリコール、イミド、アミド、アルコール、カーボネート、ウレタン、ウレア、スルフィド、エーテルもしくはそれらの誘導体もしくはそれらの組み合わせから選択される直鎖、分岐もしくは環状の二価の基であり、
各Ｒ１は、水素、ハロゲン、アミノ、オキシイミノ、置換もしくは非置換のアルキル、アルコキシ、アルケニル、アルケニルオキシ、アルキニル、アルキルニルオキシ、脂環式、脂環式−Ｏ−、アリール、アリールオキシ、ヘテロアリール、ヘテロアリールオキシ、ヘテロ脂環式、ヘテロ脂環式オキシ、アシル、アシルオキシ基またはそれらの組み合わせからなる群から独立して選択され、
各Ｒ２は独立して一般式（２）：
【化２】
2021524516.tif 000003
〔式中、
Ｙは、４〜１４個の環原子を有する置換もしくは非置換の（ヘテロ）芳香族基、置換もしくは非置換の飽和もしくは部分的に不飽和の４〜１４員（ヘテロ）環式基、または−（Ｃ（Ｒ５）２）ｏ−であり、
Ｒ４は、置換もしくは非置換のアルキル、アルケニル、アルキニル、脂環式、アリール、ヘテロアリールおよびヘテロ脂環式基またはそれらの組み合わせであり、
各Ｒ５は、水素、置換もしくは非置換のアルキル、アルケニル、アルキニル、脂環式またはアリール基からなる群から独立して選択され、
ｏは１〜１０の整数である〕
の基であり、
各Ｒ３は独立して一般式（３）：
【化３】
2021524516.tif 000004
〔式中、
Ｙは上記で定義した通りであり、
Ｒ６は、水素、置換もしくは非置換のアルキル、アルケニル、アルキニル脂環式、アリール、ヘテロアリールおよびヘテロ脂環式基もしくはそれらの組み合わせ、またはＲ７からなる群から選択され、
Ｒ７は、一般式（４）：
【化４】
2021524516.tif 000005
＜式中、
Ｒ８は、場合によりヘテロ原子、例えばO、Ｎ、ＳまたはＳｉで分断されているアルキレン基であり、
各Ｒ９は、水素、ハロゲン、アミノ、置換もしくは非置換のアルキル、アルケニル、アルキニル、脂環式、アリール、ヘテロアリールおよびヘテロ脂環式基またはそれらの組み合わせからなる群から独立して選択され、
各Ｒ１０は、置換もしくは非置換のアルキル、アルケニル、アルキニルまたはアシル基からなる群から独立して選択され、
各ｐは独立して０、１または２を表す＞の基である〕
の基であり、
ｍは独立して０、１または２であり、
ｎは独立して１、２または３であり、ｎ＋ｍの合計は最大３である］
の少なくとも１つの末端基を含む（硬化性）ポリオルガノシロキサンに関し、
前記ポリオルガノシロキサンは、式（Ｉｂ）
【化５】
2021524516.tif 000006
［式中、
Ｃは、触媒として式（Ｉｃ）
【化６】
2021524516.tif 000007
〔式中、
Ｒ１１は、場合によりヘテロ原子で分断されているアルキレン基、好ましくはＣ１−Ｃ１０アルキレン、より好ましくはＣ１またはＣ３アルキレンであり、
各Ｒ１２は、水素、ハロゲン、アミノ、置換もしくは非置換のアルキル、アルケニル、アルキニル、脂環式、アリール、ヘテロアリールおよびヘテロ脂環式基、またはそれらの組み合わせからなる群から独立して選択され、
各Ｒ１３は、置換もしくは非置換のアルキル、アルケニル、アルキニルまたはアシル基からなる群から独立して選択され、
ｑは独立して０、１または２を表し、
Ｄは、式（Ｉｄ）、（Ｉｅ）または（Ｉｆ）
【化７】
2021524516.tif 000008
【化８】
2021524516.tif 000009
【化９】
2021524516.tif 000010
＜式中、
各Ｒ１４は、水素、置換もしくは非置換のアルキル、アルケニル、アルキニル、脂環式、アリール、ヘテロアリールおよびヘテロ脂環式基またはそれらの組み合わせからなる群から独立して選択され、
各Ｒ１４ａ、Ｒ１４ｂ、Ｒ１４ｃ、Ｒ１５およびＲ１６は、水素、置換もしくは非置換のアルキル、アルケニル、アルキニル、脂環式、アリール、ヘテロアリールおよびヘテロ脂環式基、またはそれらの組み合わせからなる群から独立して選択され、
ｒは１、２、３または４である＞
の群から選択される窒素含有基である〕
の化合物の存在下で、ケイ素原子に結合した少なくとも１つの反応性基Ａ’と反応して結合基−Ａ−を生成する反応性基である］
の化合物のケイ素原子に結合する少なくとも１つの反応性基Ａ’、好ましくは少なくとも１つのヒドロキシ基を有するポリオルガノシロキサン（Ｉａ）を反応させることによって得られる。
【００２０】
式（Ｉｃ）の触媒の使用は、既知のアミノシランなどの当技術分野で知られている従来の触媒化合物で調製されたポリオルガノシロキサンと比較して、より高い安定性を有するポリオルガノシロキサンを提供する。前記触媒は、副反応および早期の消費（premature consumption）に対する感受性も低い。
【００２１】
別の態様において、本発明は、本発明の硬化性ポリオルガノシロキサンを含む硬化性組成物に関する。前記組成物は、少なくとも１つの接着促進剤および／または少なくとも１つの硬化剤をさらに含んでよい。様々な実施形態において、硬化性組成物は、本質的に、本発明の硬化性ポリオルガノシロキサン、少なくとも１つの接着促進剤および少なくとも１つの硬化剤からなる。
【００２２】
したがって、様々な実施形態において、前記硬化性組成物は（硬化性ポリオルガノシロキサン（Ａ）に加えて）
（Ｂ）式（ＩＩ）：
【化１０】
2021524516.tif 000011
［式中、
Ｒ１１は、場合によりヘテロ原子、例えばＯ、Ｎ、ＳまたはＳｉで分断されているアルキレン基、好ましくはＣ１−Ｃ１０アルキレン、より好ましくはＣ１またはＣ３アルキレンであり、
各Ｒ１２は、水素、ハロゲン、アミノ、置換もしくは非置換のアルキル、アルケニル、アルキニル、脂環式、アリール、ヘテロアリールおよびヘテロ脂環式基またはそれらの組み合わせからなる群から独立して選択され、
各Ｒ１３は、置換もしくは非置換のアルキル、アルケニル、アルキニルまたはアシル基からなる群から独立して選択され、
ｑは独立して０、１または２を表し、
Ｂは、式（６）、（７）、（８）または（９）
【化１１】
2021524516.tif 000012
【化１２】
2021524516.tif 000013
【化１３】
2021524516.tif 000014
【化１４】
2021524516.tif 000015
〔式中、
各Ｒ１４、Ｒ１４ａ、Ｒ１４ｂ、Ｒ１４ｃ、Ｒ１５およびＲ１６は、水素、置換もしくは非置換のアルキル、アルケニル、アルキニル、脂環式、アリール、ヘテロアリールおよびヘテロ脂環式基、またはそれらの組み合わせからなる群から独立して選択され、
ｒは１、２、３または４であり、
Ｒ１７は−Ｓｉ（Ｒ１９）３から選択され、
Ｒ１８は、−Ｓｉ（Ｒ１９）３、水素、置換もしくは非置換のアルキル、アルケニル、アルキニル、脂環式、アリール、ヘテロアリールおよびヘテロ脂環式基、またはそれらの組み合わせから選択され、
各Ｒ１９は、置換もしくは非置換のアルキル、アルケニル、アルキニル、脂環式もしくはアリール基、またはそれらの組み合わせから独立して選択されるか、または、Ｒ１７およびＲ１８は結合して、それらが結合している窒素原子と共に、式−Ｓｉ（Ｒ１９）２−Ｃ２−３アルキレン−Ｓｉ（Ｒ１９）２−の基を形成する〕
の群から選択される窒素含有基である］
の少なくとも１つのキャップされた接着促進剤を含む。
【００２３】
様々な実施形態において、前記硬化性組成物は（硬化性ポリオルガノシロキサン（Ａ）および場合により接着促進剤（Ｂ）に加えて）：
（C）少なくとも１つの硬化触媒
をさらに含む。
【００２４】
脱離基として、ケイ素原子に結合したヒドロキシカルボン酸エステルまたは低量ではあるがヒドロキシカルボン酸アミドを有するシリル基でエンドキャップされたポリオルガノシロキサンと、湿気／水分との接触時にのみ放出される保護されたアミノ官能基を有する接着促進剤との組み合わせは、硬化性組成物が非常に高い貯蔵安定性を有し、室温（２３℃）であっても大気中の水分の存在下で塗布した後、確実かつ十分な速度で硬化することを確実なものにする。
【００２５】
本発明はさらに、本発明の硬化性組成物の、または本発明の方法に従って調製された硬化性組成物の、接着剤、シーリングもしくはコーティング材料としての使用に関する。
【００２６】
「硬化性組成物」は、物理的または化学的手段によって硬化可能である、物質または複数の物質の混合物であると理解される。この点に関して、これらの化学的または物理的手段は、例えば、熱、光または他の電磁放射の形態でエネルギーを供給することであり得るが、単に大気中の湿気、水または反応性成分と接触させることでもあり得る。これにより、組成物は元の状態からより高い硬度を有する状態に変化する。本発明の文脈において、「硬化性」は、主に、式（Ｉ）の末端シラン基の縮合物に対する特性に関する。
【００２７】
本出願におけるオリゴマーまたはポリマーの分子量に言及する場合、その量は特に明記しない限り、重量平均、すなわち、Ｍｗ値を指し、数平均分子量を指すのではない。分子量は、DIN 55672 1:2007-08に従って、好ましくは３５℃で、溶離液としてテトラヒドロフラン（ＴＨＦ）を使用するゲル浸透クロマトグラフィー（ＧＰＣ）によって決定する。モノマー化合物の分子量は、それぞれの分子式と個々の原子の既知の分子量に基づいて計算する。
【００２８】
本明細書で使用される「少なくとも１つ」は、１つまたは複数、すなわち、１、２、３、４、５、６、７、８、９、またはそれ以上を指す。成分に関しては、この用語は成分のタイプに関係し、分子の絶対数には関係しない。したがって、例えば「少なくとも１つのポリマー」は、少なくとも１つのタイプのポリマーを意味し、すなわち、あるタイプのポリマーまたはいくつかの異なるポリマーの混合物を使用できることを意味する。重量データとともに、この用語は、組成物／混合物に含まれる所定のタイプのすべての化合物を指し、すなわち、組成物は、所定の量の関連する化合物以外にこのタイプの他の化合物を含まないことを指す。
【００２９】
本明細書に記載の組成物に関連して示されるすべてのパーセンテージデータは、特に明記しない限り、それぞれの場合に関連する混合物に基づく重量％を指す。
【００３０】
本明細書で使用される「本質的にからなる（consisting essentially of）」とは、以下に記載されるように、それぞれの組成物が主に、すなわち、記載された成分（Ａ）、（Ｂ）および（Ｃ）および場合により充填剤および／または可塑剤で少なくとも５０重量％、例えば少なくとも６０、７０または８０％で構成されることを意味する。
【００３１】
数値に関して本明細書で使用される「約」は、参照値±１０％、好ましくは±５％を意味する。
【００３２】
本明細書で使用される「アルキル」は、直鎖および分枝鎖基を含む飽和脂肪族炭化水素を指す。アルキル基は、好ましくは１〜１０個の炭素原子を有する（本明細書で数値範囲、例えば「１〜１０」が示される場合、これは、この基（この場合アルキル基）が１個の炭素原子、２個の炭素原子、３個の炭素原子など、１０個までの炭素原子を有することができることを意味する）。特に、アルキルは、５〜６個の炭素原子を有する中級アルキル、または１〜４個の炭素原子を有する低級アルキル、例えばメチル、エチル、ｎ−プロピル、イソプロピル、ブチル、イソブチル、ｔｅｒｔ−ブチルなどであり得る。アルキル基は、置換または非置換であることができる。これに関連して使用される「置換」とは、アルキル基の１つまたは複数の炭素原子および／または水素原子がヘテロ原子または官能基で置き換えられることを意味する。水素原子を置き換えることができる官能基は、特に＝Ｏ、＝Ｓ、−ＯＨ、−ＳＨ、−ＮＨ２、−Ｎ（Ｃ１−１０アルキル）２、例えば−Ｎ（ＣＨ３）２、−ＮＯ２、−ＣＮ、−Ｆ、−Ｃｌ、−Ｂｒ、−Ｉ、−ＣＯＯＨ、−ＣＯＮＨ２、−ＯＣＮ、−ＮＣＯ、Ｃ３−８シクロアルキル、Ｃ６−１４アリール、１〜４個の環原子が独立して窒素、酸素または硫黄である５〜１０員のヘテロアリール環および１〜３個の環原子が独立して窒素、酸素または硫黄である５〜１０員のヘテロ脂環式環から選択される。置換アルキルには、例えば、アルキルアリール基が含まれる。１つまたは複数の原子が、特にＯ、Ｓ、Ｎ、およびＳｉから選択されるヘテロ原子で置き換えられているヘテロアルキル基は、１つまたは複数の炭素原子をヘテロ原子で置き換えることによって得られる。そのようなヘテロアルキル基の例は、以下に限定されないが、メトキシメチル、エトキシエチル、プロポキシプロピル、メトキシエチル、イソペントキシプロピル、エチルアミノエチル、トリメトキシプロピルシリルなどである。様々な実施形態において、置換アルキルは、−Ｎ（Ｃ１−１０アルキル）２、好ましくはＮ，Ｎ−ジメチルアミノまたはＮ，Ｎ−ジエチルアミノで置換されたＣ１−１０アルキル、好ましくはＣ１−４アルキル、例えばプロピルを含む。特定の実施形態において、化合物（Ｂ）（好ましくはＢが式（９）のものである場合）は、−Ｎ（Ｃ１−１０アルキル）２、好ましくはＮ，Ｎ−ジメチルアミノまたはＮ，Ｎ−ジエチルアミノで置換された置換アルキル、特にＣ１−１０アルキル、好ましくはＣ１−４アルキル、例えばプロピルであるＲ１３部分を含む。
【００３３】
本明細書で使用される「アルケニル」は、少なくとも２つの炭素原子および少なくとも１つの炭素−炭素二重結合からなる本明細書で定義されるアルキル基、例えば、エテニル、プロペニル、ブテニルまたはペンテニル、およびその構造異性体、例えば１−または２−プロペニル、１−、２−または３−ブテニルなどを指す。アルケニル基は置換または非置換であることができる。それらが置換されている場合、置換基はアルキルについて上で定義された通りである。「アルケニルオキシ」は、本明細書で定義されるように、−Ｏ−を介して分子の残りの部分に結合しているアルケニル基を指す。したがって、それぞれの用語には、ビニルオキシ（Ｈ２Ｃ＝ＣＨ−Ｏ−）などのエノキシ基が含まれる。
【００３４】
本明細書で使用される「アルキニル」は、少なくとも２つの炭素原子および少なくとも１つの炭素−炭素三重結合からなる本明細書中で定義されるようなアルキル基、例えば、エチニル（アセチレン）、プロピニル、ブチニル、またはペチニルおよび上記で定義されるようなその構造異性体を指す。アルキニル基は、置換または非置換であることができる。それらが置換されている場合、置換基は、アルキルについて上で定義された通りである。「アルキルニルオキシ」は、本明細書で定義されるように、−Ｏ−を介して分子の残りの部分に結合されているアルキニル基を指す。
【００３５】
本明細書で使用される「脂環式基」または「シクロアルキル基」は、特に３〜８個の炭素原子の、環が完全に共役したパイ電子系を有さない単環式基または多環式基（いくつかの環が炭素原子を共有する）を指し、例えばシクロプロピル、シクロブチル、シクロペンチル、シクロヘキシル、シクロブテニル、シクロペンテニル、シクロヘキセニルなどを指す。シクロアルキル基は、置換または非置換であることができる。この点で使用される「置換」は、シクロアルキル基の１つまたは複数の水素原子が官能基で置き換えられていることを意味する。水素原子と置き換えることができる官能基は、特に、＝Ｏ、＝Ｓ、−ＯＨ、−ＳＨ、−ＮＨ２、−ＮＯ２、−ＣＮ、−Ｆ、−Ｃｌ、−Ｂｒ、−Ｉ、−ＣＯＯＨ、−ＣＯＮＨ２、−ＯＣＮ、−ＮＣＯ、Ｃ１−１０アルキル、Ｃ２−１０アルケニル、Ｃ２−１０アルキニル、Ｃ３−８シクロアルキル、Ｃ６−１４アリール、１〜４個の環原子が独立して窒素、酸素または硫黄である５〜１０員のヘテロアリール環、および１〜３個の環原子が独立して窒素、酸素または硫黄である５〜１０員のヘテロ脂環式環から選択される。「シクロアルキルオキシ」は、本明細書で定義されるように、−Ｏ−を介して分子の残りの部分に結合されているシクロアルキル基を指す。
【００３６】
本明細書で使用される「アリール」は、特に、完全に共役したパイ電子系を有する、６〜１４個の炭素環原子の単環式基または多環式基（すなわち、共通の隣接する炭素原子を有する環）を指す。アリール基の例は、フェニル、ナフタレニルおよびアントラセニルである。アリール基は置換または非置換であることができる。それらが置換されている場合、置換基は、シクロアルキルについて上で定義された通りである。「アリールオキシ」は、本明細書で定義されるように、−Ｏ−を介して分子の残りの部分に結合されているアリール基を指す。
【００３７】
本明細書で使用される「ヘテロアリール」基は、特に５〜１０個の環原子を有する単環式または多環式（すなわち、隣接する環原子対を共有する環）芳香環を指し、ここで、１、２、３または４つの環原子は窒素、酸素または硫黄で、残りは炭素である。ヘテロアリール基の例は、ピリジル、ピロリル、フリル、チエニル、イミダゾリル、オキサゾリル、イソキサゾリル、チアゾリル、イソチアゾリル、ピラゾリル、１，２，３−トリアゾリル、１，２，４−トリアゾリル、１，２，３−オキサジアゾリル、１，２，４−オキサジアゾリル、１，２，５−オキサジアゾリル、１，３，４−オキサジアゾリル、１，３，４−トリアジニル、１，２，３−トリアジニル、ベンゾフリル、イソベンゾフリル、ベンゾチエニル、ベンゾトリアゾリル、イソベンゾチエニル、インドリル、イソインドリル、３Ｈ−インドリル、ベンズイミダゾリル、ベンゾチアゾリル、ベンゾオキサゾリル、キノリジニル、キナゾリニル、フタラジニル、キノキサリニル、シノリニル、ナフチリジニル、キノリル、イソキノリル、テトラゾリル、５，６，７，８−テトラヒドロキノリル、５，６，７，８−テトラヒドロイソキノリル、プリニル、プテリジニル、ピリジニル、ピリミジニル、カルバゾリル、キサンテニルまたはベンゾキノリルである。ヘテロアリール基は、置換または非置換であることができる。それらが置換されている場合、置換基はシクロアルキルについて上で定義された通りである。本明細書で使用される「（ヘテロ）アリール」は、本明細書で定義されるアリールおよびヘテロアリール基の両方を指す。「ヘテロアリールオキシ」は、本明細書で定義されるように、−Ｏ−を介して分子の残りの部分に結合されているヘテロアリール基を指す。
【００３８】
本明細書で使用される「ヘテロ脂環式基」または「ヘテロシクロアルキル基」は、Ｎ、ＯおよびＳから選択される１、２または３つのヘテロ原子を含み、それによって残りの環原子は炭素である、５〜１０個の環原子を有する単環式または縮合環を指す。「ヘテロシクロアルケニル」基は、さらに１つまたは複数の二重結合を含む。しかしながら、環は完全に共役したパイ電子系は有さない。ヘテロ脂環式基の例は、ピロリジノン、ピペリジン、ピペラジン、モルホリン、イミダゾリジン、テトラヒドロピリダジン、テトラヒドロフラン、チオモルホリン、テトラヒドロピリジンなどである。ヘテロシクロアルキル基は、置換または非置換であることができる。それらが置換されている場合、置換基はシクロアルキルについて上で定義された通りである。「ヘテロ脂環式」は、本明細書で定義されるように、−Ｏ−を介して分子の残りの部分に結合されているヘテロ脂環式基を指す。
【００３９】
本発明の、式（Ｉ）のシラン基でエンドキャップされた硬化性ポリオルガノシロキサンは、ケイ素原子に結合した少なくとも１つの反応性基Ａ’、好ましくはヒドロキシ基を有する少なくとも１つのポリオルガノシロキサン（Ｉａ）を提供することによって得ることができる。好ましくは、前記ポリオルガノシロキサンは、ケイ素原子に結合した少なくとも２つのそのような反応性基Ａ’、好ましくはヒドロキシ基を有する。さらに、反応性基が末端ケイ素原子に結合していることが好ましい。ポリオルガノシロキサンが分岐している場合、両端に反応性基Ａ’を有することが好ましい。したがって、本発明は、一端にのみ式（Ｉ）のシラン基を有するポリマーを対象とするが、すべてのポリマー鎖末端が前記基によってエンドキャップされることが好ましい、すなわち、直鎖ポリマーは２つの末端シラン基を有することになる。ポリマーが分岐している場合、各末端が式（Ｉ）の基でエンドキャップされていることが好ましい。
【００４０】
ケイ素原子に結合した、少なくとも１つの反応性基Ａ’、好ましくは少なくとも１つのヒドロキシ基を有するポリオルガノシロキサンは、好ましくはポリジオルガノシロキサン、好ましくはポリジメチルシロキサンである。
【００４１】
したがって、好ましくは、α，ω−ジヒドロキシ末端ポリジオルガノシロキサン、特にα，ω−ジヒドロキシ末端ポリジメチルシロキサンが、ケイ素原子に結合した少なくとも１つの反応性基Ａ’を有するポリオルガノシロキサン（Ｉａ）として使用される。特に好ましいものは、２５℃で５０００〜１２０，０００ｃＳｔ、特に１０，０００〜１００，０００ｃＳｔ、特に好ましくは５０，０００〜９０，０００ｃＳｔの動粘度を有するα，ω−ジヒドロキシ末端ポリジメチルシロキサンである。
【００４２】
本発明の硬化性ポリオルガノシロキサンは、様々な異なる結合基Ａを介して式（Ｉ）の末端基に結合してよい。様々な実施形態において、Ａは、直接共有結合（direct covalent bond）、−Ｏ−、オキシアルキレン、例えば−Ｏ−ＣＨ２−もしくは−Ｏ−（ＣＨ２）３−、またはシロキサン−アルキレン、好ましくは式−（ＣＨ２）１−１０−（Ｓｉ（Ａｌｋ）２−Ｏ−Ｓｉ（Ａｌｋ）２）１−１０−（ＣＨ２）１−１０［式中、ＡｌｋはＣ１−１０アルキル、好ましくはメチルである］のシロキサンアルキレン、またはそれらの誘導体から選択される直鎖もしくは分岐の二価の基である。Ａが式−（ＣＨ２）１−１０−（Ｓｉ（Ａｌｋ）２−Ｏ−Ｓｉ（Ａｌｋ）２）１−１０−（ＣＨ２）１−１０のシロキサン−アルキレンである場合、それは好ましくは−（ＣＨ２）２−Ｓｉ（ＣＨ３）２−Ｏ−Ｓｉ（ＣＨ３）２−（ＣＨ２）２−から選択される。
【００４３】
あるいは、様々な実施形態において、本発明の硬化性ポリオルガノシロキサンは、−Ｏ−Ｃ（＝Ｏ）−ＮＨ−、−ＮＨ−Ｃ（＝Ｏ）Ｏ−、−ＮＨ−Ｃ（＝Ｏ）−ＮＨ−、−ＮＲ’−Ｃ（＝Ｏ）−ＮＨ−、−ＮＨ−Ｃ（＝Ｏ）−ＮＲ’−、−ＮＨ−Ｃ（＝Ｏ）−、−Ｃ（＝Ｏ）−ＮＨ−、−Ｃ（＝Ｏ）−Ｏ−、−Ｏ−Ｃ（−Ｏ）−、−Ｏ−Ｃ（＝Ｏ）−Ｏ−、−Ｓ−Ｃ（＝Ｏ）−ＮＨ−、−ＮＨ−Ｃ（＝Ｏ）−Ｓ−、−Ｃ（＝Ｏ）−Ｓ−、−Ｓ−Ｃ（＝Ｏ）−、−Ｓ−Ｃ（＝Ｏ）−Ｓ−、−Ｃ（＝Ｏ）−、−Ｓ−、−Ｏ−およびＮＲ’−［式中、Ｒ’は、水素または場合によりハロゲンで置換された、１〜６個の炭素原子を有する炭化水素部分、好ましくはＣ１−Ｃ２アルキルまたは水素である］から選択される部分を介して、式（Ｉ）の末端基に結合されてよい。そのような実施形態において、Ａは、場合により、置換されていてよい１〜１０個の炭素原子を有する二価のアルキレン基にさらに結合している前述の基から構成されてよく（場合によりヘテロ原子で分断されている）、好ましくは−ＣＨ２−または（ＣＨ２）３−である。そのようなアルキレン基が存在する場合、配向は、アルキレン基が式（Ｉ）の末端基のケイ素原子に結合し、一方、上記の官能基がポリマー鎖の末端ケイ素原子に結合するようになり、すなわちフルリンカー−Ａ−は−Ｏ−Ｃ（＝Ｏ）−ＮＨ−Ｃ１−１０アルキレン−またはＯ−Ｃ１−１０アルキレン−であり得る。
【００４４】
本発明のポリオルガノシロキサンを得るために、少なくとも１つの反応性基Ａ’（Ｉａ）を有するポリオルガノシロキサンを、所望の硬化性ポリマーを生成する適切なシランキャッピング剤と反応させてよい。一般に、前記架橋剤は次の式（Ｉｂ）：
【化１５】
2021524516.tif 000016
［式中、Ｃは、ポリマーの反応性基Ａ’、典型的には−ＯＨまたはアミノまたはイソシアネートと反応して結合基−Ａ−を生成する反応性基である］
のシランである。
【００４５】
様々な実施形態において、前記反応性基ＣはＲ２またはＲ３と同一であってよい。好ましい実施形態において、Ｃは、ポリオルガノシロキサン（Ｉａ）の末端反応性基Ａ’との反応時にリンカー基−Ａ−を生じる脱離基である。様々な実施形態において、Ｃは、一般式（２）
【化１６】
2021524516.tif 000017
［式中、ＹおよびＲ４は上記で定義された通りである］
の基である。
【００４６】
それらの様々な実施形態において、Ｙは、４〜１４個の環原子を有する置換もしくは非置換の（ヘテロ）芳香族基、置換もしくは非置換の飽和もしくは部分的に不飽和の４〜１４員（ヘテロ）環状基、または−Ｃ（Ｒ５）２）ｏ−であり、
Ｒ４は、置換もしくは非置換のアルキル、アルケニル、アルキニル、脂環式、アリール、ヘテロアリールおよびヘテロ脂環式基、またはそれらの組み合わせであり、
各Ｒ５は、水素、置換もしくは非置換のアルキル、アルケニル、アルキニル、脂環式またはアリール基からなる群から独立して選択され、
ｏは１〜１０、好ましくは１〜５、より好ましくは１または２の整数である。
【００４７】
式（２）の基であるＣの様々な実施形態において、Ｒ４は、１〜１０個の炭素原子、特に１〜４個の炭素原子を有する置換もしくは非置換のアルキル基、特に好ましくはメチルまたはエチルを表す。いくつかの実施形態において、Ｙは、６個の炭素環原子を有する置換もしくは非置換の芳香族基、好ましくは１，２−フェニレン、または−（Ｃ（Ｒ５）２）ｏ−［式中、ｏは１であり、Ｒ５基の１つは水素であり、第２のＲ５基は、１〜１０個の炭素原子を有する置換または非置換のアルキル基、特にメチル、カルボキシメチルまたはそれらの（アルキル）エステル、例えばエチルカルボキシメチルである］である。
【００４８】
したがって、Ｃは、ヒドロキシカルボン酸エステル、例えばラクテート、マレートまたはサリチレートに由来する基であってよい。Ｃのそのような実施形態において、ＹはＣＨＣＨ３またはＣＨＣＨ２ＣＯＯＲ４または１，２−フェニレン（Ｃ６Ｈ４）であり、Ｒ４はアルキル、好ましくはエチルまたはメチル、より好ましくはエチルである。そのような実施形態において、反応性基Ａ’との反応時に、ラクテート、マレートまたはサリチレート基が−Ａ−に置き換えられる。
【００４９】
様々な実施形態において、Ａ’は求核基、好ましくはヒドロキシである。Ａ’がヒドロキシである場合、Ａ’との反応時に基−Ｏ−が形成されるようにCを選択することが好ましい。
【００５０】
一般に、適切な（縮合）反応が知られており、エンドキャッピングとも呼ばれる。これらは、本発明によれば、式（Ｉｃ）の特定の触媒の存在下で行われ、それにより、前記触媒は、ポリオルガノシロキサンを同時に硬化させることなく、エンドキャッピングを選択的に媒介する。
【００５１】
前記触媒は式（Ｉｃ）
【化１７】
2021524516.tif 000018
［式中、
Ｒ１１は、場合によりヘテロ原子で分断されているアルキレン基、好ましくはＣ１−Ｃ１０アルキレン、より好ましくはＣ１またはＣ３アルキレンであり、
各Ｒ１２は、水素、ハロゲン、アミノ、置換もしくは非置換のアルキル、アルケニル、アルキニル、脂環式、アリール、ヘテロアリールおよびヘテロ脂環式基またはそれらの組み合わせからなる群から独立して選択され、
各Ｒ１３は、置換もしくは非置換のアルキル、アルケニル、アルキニルまたはアシル基からなる群から独立して選択され、
ｑは独立して０、１または２を表し、
Ｄは、式（Ｉｄ）、（Ｉｅ）または（Ｉｆ）
【化１８】
2021524516.tif 000019
【化１９】
2021524516.tif 000020
【化２０】
2021524516.tif 000021
〔式中、
各Ｒ１４は、水素、置換もしくは非置換のアルキル、アルケニル、アルキニル、脂環式、アリール、ヘテロアリールおよびヘテロ脂環式基、またはそれらの組合せからなる群から独立して選択され、
各Ｒ１４ａ、Ｒ１４ｂ、Ｒ１４ｃ、Ｒ１５およびＲ１６は、水素、置換もしくは非置換のアルキル、アルケニル、アルキニル、脂環式、アリール、ヘテロアリールおよびヘテロ脂環式基、またはそれらの組合せからなる群から独立して選択され、
ｒは１、２、３または４である〕
の群から選択される窒素含有基である］
の化合物である。
【００５２】
様々な実施形態において、前記触媒（Ｉｃ）は、ｑが０または１、好ましくは０である化合物である。
【００５３】
Ｒ１３は、非置換のアルキル基、好ましくはＣ１−３アルキル基、より好ましくはメチルまたはエチルであり得る。
【００５４】
前記触媒の様々な実施形態において、Ｒ１１は、Ｃ１−Ｃ６アルキレンであり、これは分枝状または直鎖状であってよく、好ましくはＣ１またはＣ３アルキレン、より好ましくはプロピレンである。
【００５５】
様々な実施形態において、Ｄは式（Ｉｄ）の基であり、１つのＲ１４は水素であり、他は非置換のアルキル、好ましくはＣ１−４アルキル、例えばイソプロピルおよびイソブチルを含むメチル、エチル、プロピルまたはブチルなどである。
【００５６】
様々な他の実施形態において、Ｄは式（Ｉｅ）の基であり、Ｒ１４ｂおよびＲ１４ｃのそれぞれは、水素または非置換のアルキル、好ましくはＣ１−４アルキル、例えばイソプロピルおよびイソブチルを含むメチル、エチル、プロピルまたはブチルなどである。そのような実施形態において、Ｒ１４ａは水素であってよい。Ｒ１４ａ、Ｒ１４ｂおよびＲ１４ｃのいずれも水素でない場合、これらの残基の少なくとも１つは、それが結合している炭素／窒素原子のアルファ位にＣＨ部分を含むことが好ましい。
【００５７】
様々な実施形態において、式（Ｉｄ）の基において両方のＲ１４が水素でない場合、少なくとも１つのＲ１４は、それが結合している炭素原子のアルファ位にＣＨ部分を含む。
【００５８】
様々な実施形態において、式（Ｉｆ）の基におけるｒは、１、２、３または４、好ましくは１または２である。
【００５９】
触媒（Ｉｃ）は、式（Ｉ）の所望のポリオルガノシロキサンの適切な形成を確実にする適切な任意の量で使用してよい。典型的な量は、ポリオルガノシロキサン（Ｉａ）および式（Ｉｂ）の化合物の総量に対して、０．０５〜１．５重量％、好ましくは０．１〜１．０、または０．２〜０．８重量％の範囲である。
【００６０】
以下に、式（Ｉｃ）の触媒の存在下でポリオルガノシロキサン（Ｉａ）を式（Ｉｂ）の化合物と反応させることによって得られるエンドキャップされた硬化性ポリオルガノシロキサンの様々な実施形態を記載する。
【００６１】
式（Ｉ）のエンドキャッピング基の様々な実施形態において、各Ｒ１は、独立して、置換もしくは非置換のアルキル、アルケニルもしくはアルキニル基；置換もしくは非置換の脂環式基もしくはアリール基；または、置換もしくは非置換のヘテロ脂環式基もしくはヘテロアリール基を表す。代替的にまたは追加的に、１つまたは複数のＲ１は、水素、ハロゲン、アミノ、オキシミノ、アルコキシ、アルケニルオキシ、アルキルニルオキシ、脂環式−Ｏ−、アリールオキシ、ヘテロアリールオキシ、ヘテロ脂環式オキシ、アシル、アシルオキシまたはそれらの組み合わせを表してよい。
【００６２】
様々な実施形態において、各Ｒ１は、互いに独立して、１〜１０個の炭素原子を有するアルキル基、特にメチル、エチル、プロピルもしくはイソプロピル、２〜１０個の炭素原子を有するアルケニル基、特にビニルもしくはアリル、または６〜１０個の炭素原子を有するアリール基、特にフェニル、または６〜１４個の炭素原子を有するアリールオキシ基、または２〜１０個の炭素原子を有するアシルオキシ基、好ましくはアセトキシ、オキシミノ、２〜１０個の炭素原子を有するアルケニルオキシ、またはアミノ、または１〜４個の炭素原子を有するアルコキシ、好ましくはメトキシまたはエトキシを表す。
【００６３】
特定の実施形態において、各Ｒ１は、独立して、メチル、ビニルまたはフェニルを表し、特に好ましいものは、メチルおよびビニルである。
【００６４】
式（Ｉ）において、各Ｒ２は独立して一般式（２）：
【化２１】
2021524516.tif 000022
［式中、
Ｙは、４〜１４個の環原子を有する置換もしくは非置換の（ヘテロ）芳香族基、置換もしくは非置換の飽和もしくは部分的に不飽和の４〜１４員（ヘテロ）環状基、または−Ｃ（Ｒ５）２）ｏ−であり、
Ｒ４は、置換もしくは非置換のアルキル、アルケニル、アルキニル、脂環式、アリール、ヘテロアリールおよびヘテロ脂環式基またはそれらの組み合わせであり、
各Ｒ５は、水素、置換もしくは非置換のアルキル、アルケニル、アルキニル、脂環式またはアリール基からなる群から独立して選択され、
ｏは１〜１０、好ましくは１〜５、より好ましくは１または２の整数である］
の基を表す。
【００６５】
様々な実施形態において、各Ｒ２は、互いに独立して、式（２）［式中、Ｒ４は、１〜１０個の炭素原子、特に１〜４個の炭素原子を有する置換または非置換のアルキル基、特に好ましくはメチルまたはエチルを表す］の基を表す。いくつかの実施形態において、Ｙは、６個の炭素環原子を有する置換もしくは非置換の芳香族基、好ましくは１，２−フェニレンまたは−（Ｃ（Ｒ５）２）ｏ−［式中、ｏは１であり、Ｒ５基の１つは水素であり、第２のＲ５基は、１〜１０個の炭素原子を有する置換または非置換のアルキル基、特にメチル、カルボキシメチルまたはその（アルキル）エステル、例えばエチルカルボキシメチルである］である。
【００６６】
様々な実施形態において、各Ｒ２は、互いに独立して、乳酸エステル、好ましくはエチルエステル、またはリンゴ酸モノエステルもしくはジエステル、好ましくはモノエチルエステルもしくはジエチルエステルを表す。
【００６７】
他の実施形態において、各Ｒ２はサリチル酸に由来し、すなわち、Ｙは１，２−フェニレンである。サリチル酸残基はエステル、例えばメチルまたはエチルエステル、好ましくはエチルエステルである。
【００６８】
様々な実施形態において、各Ｒ３は、互いに独立して、一般式（３）：
【化２２】
2021524516.tif 000023
の基を表す。
【００６９】
様々な実施形態において、Ｙは上記で定義された通りであり；Ｒ６は、水素、置換もしくは非置換のアルキル、アルケニル、アルキニル脂環式、アリール、ヘテロアリールおよびヘテロ脂環式基、もしくはそれらの組合せ、またはＲ７からなる群から選択され；Ｒ７は一般式（４）：
【化２３】
2021524516.tif 000024
［式中、
Ｒ８は、場合によりヘテロ原子、例えばＯ、Ｎ、ＳまたはＳｉで分断されているアルキレン基、好ましくはＣ１−１０またはＣ１−８アルキレン基、より好ましくはＣ１−Ｃ３アルキレン基、最も好ましくはメチレン（ＣＨ２）またはプロピレン（（ＣＨ２）３）基であり、
各Ｒ９は、水素、ハロゲン、アミノ、置換もしくは非置換のアルキル、アルケニル、アルキニル、脂環式、アリール、ヘテロアリールおよびヘテロ脂環式基またはそれらの組み合わせからなる群から独立して選択され、
各Ｒ１０は、置換もしくは非置換のアルキル、アルケニル、アルキニルまたはアシル基、好ましくは非置換の低級アルキル、より好ましくはメチルまたはエチルからなる群から独立して選択され、
各ｐは、独立して、０、１または２、好ましくは０または１、より好ましくは０を表す］
の基である。
【００７０】
様々な実施形態において、式（３）の基において、Ｙは、上記の式（２）の基について定義された通りであり、すなわち、Ｙは、６個の炭素環原子を有する置換もしくは非置換の芳香族基、好ましくは１，２−フェニレン、または−（Ｃ（Ｒ５）２）ｏ−［式中、ｏは１であり、Ｒ５基の１つは水素であり、第２のＲ５基は、１〜１０個の炭素原子を有する置換または非置換のアルキル基、特にメチル、カルボキシメチルまたはエチルカルボキシメチルなどのその（アルキル）エステルである］である。
【００７１】
様々な実施形態において、Ｒ６は、好ましくは水素、１〜１０個の炭素原子を有する置換もしくは非置換のアルキル基、好ましくは１〜１０個の炭素原子、より好ましくは１〜６個の炭素原子を有する非置換のアルキル基、さらにより好ましくは１〜４個の炭素原子を有する非置換のアルキル基または水素である。
【００７２】
様々な実施形態において、好ましくは、Ｒ８は、式−（ＣＨ２）１−８−、より好ましくは−（ＣＨ２）１−５−、さらにより好ましくは−（ＣＨ２）１−３−、最も好ましくは−ＣＨ２−または（ＣＨ２）３−のアルキレン基である。
【００７３】
様々な実施形態において、各Ｒ９は、互いに独立して、１〜１０個の炭素原子を有する置換または非置換のアルキル基、好ましくは１〜１０個の炭素原子、特に１〜４個の炭素原子を有する非置換のアルキル基、特に好ましくはメチルまたはエチルを好ましくは表す。
【００７４】
様々な実施形態において、各Ｒ１０は、互いに独立して、１〜１０個の炭素原子を有する置換または非置換のアルキル基、好ましくは１〜１０個の炭素原子、特に１〜４個の炭素原子を有する非置換のアルキル基、特に好ましくはメチルまたはエチル、最も好ましくはメチルを好ましくは表す。
【００７５】
好ましくは、各Ｒ３は、互いに独立して式（３）［式中、Ｙは６個の炭素環原子を有する置換もしくは非置換の芳香族基、好ましくは１，２−フェニレン、または−Ｃ（Ｒ５）２）ｏ−〔式中、ｏは１であり、Ｒ５基の１つは水素であり、第２のＲ５基は１〜１０個の炭素原子を有する置換または非置換のアルキル基、特にメチル、カルボキシメチルまたはその（アルキル）エステルである〕であり、Ｒ６は水素、１〜１０個の炭素原子、特に１〜４個の炭素原子を有する置換または非置換のアルキル基を表し、Ｒ７は式（４）〔式中、Ｒ８はＣ１−１０アルキレン基、好ましくはＣ１またはＣ３アルキレン基であり、各Ｒ９は互いに独立して、１〜１０個の炭素原子、特に１〜４個の炭素原子を有する置換または非置換のアルキル基、特に好ましくはメチルまたはエチルを表し、各Ｒ１０は互いに独立して、１〜１０個の炭素原子、特に１〜４個の炭素原子を有する置換または非置換のアルキル基、特に好ましくはメチルまたはエチルを表し、ｐは０または１、好ましくは０である〕の基を表す］の基を表す。
【００７６】
第１の実施形態において、式（１）のｎおよびｍは、合計ｎ＋ｍが３になるように選択される。この場合、式（１）のシランは、Ｒ３基を含まない、すなわちヒドロキシカルボン酸アミド基を含まない。この場合の好ましい式（１）のシラン基は、メチルビス（エチルラクタト）シラン、エチルビス（エチルラクタト）シラン、フェニルビス（エチルラクタト）シラン、ビニルビス（エチルラクタト）シラン、トリ（エチルラクタト）シラン、メチルビス（エチルサリチラト）シラン、エチルビス（エチルサリチラト）シラン、フェニルビス（エチルサリチラト）シラン、ビニルビス（エチルサリチラト）シラン、トリ（エチルサリチラト）シラン、メチルビス（ジエチルマラト）シラン、エチルビス（ジエチルマラト）シラン、フェニルビス（ジエチルマラト）シラン、ビニルビス（ジエチルマラト）シラン、トリ（ジエチルマラト）シランおよびそれらの混合物から選択される。
【００７７】
第２の実施形態において、式（１）のｎおよびｍは、合計ｎ＋ｍが２になるように選択される。この場合、式（１）のシランは、少なくとも１つのＲ３基、すなわち少なくとも１つのヒドロキシカルボン酸アミド基を含む。この場合の好ましい式（１）のシランは、メチルビス（エチルラクタト）シラン、エチルビス（エチルラクタト）シラン、フェニルビス（エチルラクタト）シラン、ビニルビス（エチルラクタト）シラン、トリ（エチルラクタト）シラン、メチルビス（エチルサリシラト）シラン、エチルビス（エチルサリシラト）シラン、フェニルビス（エチルサリシラト）シラン、ビニルビス（エチルサリシラト）シラン、トリ（エチルサリシラト）シラン、メチルビス（ジエチルマラト）シラン、エチルビス（ジエチルマラト）シラン、フェニルビス（ジエチルマラト）シラン、ビニルビス（ジエチルマラト）シラン、トリ（ジエチルマラト）シランおよびそれらの混合物と、式（５）：
【化２４】
2021524516.tif 000025
［式中、
ｐ、Ｒ６、Ｒ８、Ｒ９およびＲ１０は、それぞれの場合において互いに独立して、前述の一般的な、好ましいおよび特に好ましい意味を有する］のアミンとの選択的アミド化によって得られる化合物から選択される。特に好ましくは、これは、メチルビス（エチルラクタト）シラン、エチルビス（エチルラクタト）シラン、フェニルビス（エチルラクタト）シラン、ビニルビス（エチルラクタト）シラン、トリ（エチルラクタト）シラン、メチルビス（エチルサリチラト）シラン、エチルビス（エチルサリチラト）シラン、フェニルビス（エチルサリチラト）シラン、ビニルビス（エチルサリチラト）シラン、トリ（エチルサリチラト）シラン、メチルビス（ジエチルマラト）シラン、エチルビス（ジエチルマラト）シラン、フェニルビス（ジエチルマラト）シラン、ビニルビス（ジエチルマラト）シラン、トリ（ジエチルマラト）シランおよびそれらの混合物と、３−アミノプロピルトリメトキシシランおよび／または３−アミノプロピルトリエトキシシランとのアミド化生成物に関する。
【００７８】
様々な実施形態において、前記硬化性組成物は、前記ポリオルガノシロキサン（Ａ）を、それぞれの場合において、組成物の総重量に基づいて、３２〜９７重量％の量、特に好ましくは４０〜７０重量％の量で含む。ポリオルガノシロキサンの混合物を使用する場合、その量は組成物中のポリオルガノシロキサンの総量に関する。
【００７９】
前記硬化性組成物は、成分（Ｂ）として、式（ＩＩ）：
【化２５】
2021524516.tif 000026
［式中、
Ｒ１１は、場合によりヘテロ原子、例えばＯ、Ｎ、ＳまたはＳｉで分断されているアルキレン基、好ましくはＣ１−Ｃ１０アルキレン、より好ましくはＣ１またはＣ３アルキレンであり、
各Ｒ１２は、水素、ハロゲン、アミノ、置換もしくは非置換のアルキル、アルケニル、アルキニル、脂環式、アリール、ヘテロアリールおよびヘテロ脂環式基またはそれらの組み合わせからなる群から独立して選択され、
各Ｒ１３は、置換もしくは非置換のアルキル、アルケニル、アルキニルまたはアシル基からなる群から独立して選択され、
ｑは独立して０、１または２を表し、
Ｂは、式（６）、（７）、（８）または（９）
【化２６】
2021524516.tif 000027
【化２７】
2021524516.tif 000028
【化２８】
2021524516.tif 000029
【化２９】
2021524516.tif 000030
〔式中、
各Ｒ１４、Ｒ１４ａ、Ｒ１４ｂ、Ｒ１４ｃ、Ｒ１５およびＲ１６は、水素、置換もしくは非置換のアルキル、アルケニル、アルキニル、脂環式、アリール、ヘテロアリールおよびヘテロ脂環式基またはそれらの組み合わせからなる群から独立して選択され、
ｒは１、２、３または４であり、
Ｒ１７は−Ｓｉ（Ｒ１９）３から選択され、
Ｒ１８は、−Ｓｉ（Ｒ１９）３、水素、置換もしくは非置換のアルキル、アルケニル、アルキニル、脂環式、アリール、ヘテロアリールおよびヘテロ脂環式基またはそれらの組み合わせから選択され、
各Ｒ１９は、水素、置換もしくは非置換のアルキル、アルケニル、アルキニル、脂環式もしくはアリール基もしくはそれらの組み合わせから独立して選択されるか、または、Ｒ１７とＲ１８は結合して、それらが結合している窒素原子と共に、式−Ｓｉ（Ｒ１９）２−Ｃ２−３アルキレン−Ｓｉ（Ｒ１９）２−の基を形成する〕
の群から選択される窒素含有基である］
の少なくとも１つのキャップされた接着促進剤を含む。
【００８０】
式（ＩＩ）の化合物に関して「ブロックされた」および「キャップされた」という用語は、本明細書では互換的に使用される。さらに、式（ＩＩ）の化合物は、本明細書ではブロックされた／キャップされた接着促進剤と呼ばれる。
【００８１】
様々な実施形態において、各Ｒ１２およびＲ１３は、メチルおよびエチルから独立して選択され、好ましくは各Ｒ１３はエチルである。
【００８２】
様々な実施形態において、Ｒ１３は、アルキルまたは置換されたアルキル、例えばアミノアルキルであってよい。好ましい（アミノ）アルキル基は、Ｃ１−Ｃ６アルキル基、好ましくは、直鎖アルキル基、例えばエチル、ｎ−プロピル、ｎ−ブチルおよびｎ−ペンチルを含む、場合により末端アミノを有するＣ１−Ｃ５アルキル基、アルキルアミノまたはジアルキルアミノ基、好ましくはＮ，Ｎ−ジ（Ｃ１−Ｃ４アルキル）アミノ基、例えばＮ，Ｎ−ジメチル−またはＮ，Ｎ−ジエチルアミノ基である。したがって、Ｒ１３は、式−ＮＲ２１Ｒ２２［Ｒ２１およびＲ２２は、水素、メチルおよびエチルから独立して選択される］のアミノ基で置換されたＣ１−Ｃ５アルキルであってよい。
【００８３】
様々な実施形態において、式（６）において、１つのＲ１４は、水素またはメチル、好ましくは水素であり、他のＲ１４は、１〜１０個の炭素原子、好ましくは１〜４個の炭素原子を有する非置換のアルキル基、例えばイソブチルもしくはメチル、または非置換のアリール基、好ましくはフェニルである。
【００８４】
様々な実施形態において、式（７）において、Ｒ１４ａおよびＲ１４ｂおよび１つのＲ１４ｃは水素またはメチル、好ましくは水素であり、他のＲ１４ｃは１〜１０個の炭素原子、好ましくは１〜４個の炭素原子を有する非置換のアルキル基、または非置換のアリール基、好ましくはフェニルである。
【００８５】
様々な実施形態において、式（８）のＲ１５およびＲ１６は水素である。他の実施形態において、１つは水素であり、もう１つはアルキル、好ましくはＣ１−Ｃ１０アルキル、例えば３−ヘプチルまたは２−プロピル、アリールまたは最大１５個の炭素原子を有するアルキルアリール、例えば２−（１−（４−ｔｅｒｔ−ブチル−フェニル）プロピルである。別の実施形態において、式（８）のＲ１５およびＲ１６は両方とも水素ではなく、好ましくは前述の基から選択されてよい。
【００８６】
式（８）において、ｒは好ましくは１または２、より好ましくは１である。
【００８７】
式（９）において、Ｒ１７は−Ｓｉ（Ｒ１９）３であり、各Ｒ１９は、好ましくは独立して水素、非置換のアルキル、より好ましくはＣ１−４アルキル、例えばエチルもしくはメチル、またはビニルなどのアルキレンである。様々な実施形態において、Ｒ１８は、好ましくは水素、−Ｓｉ（Ｒ１９）３で置換されたアルキル、例えばプロプレンもしくはメチレン、またはＳｉ（Ｒ１９）３、好ましくは−Ｓｉ（Ｒ１９）３［各Ｒ１９は、独立して非置換のアルキル、好ましくはメチルもしくはエチル、より好ましくはメチル、またはビニルなどのアルキレンである］である。一般に、１つのＲ１９が水素である場合、同じケイ素原子上の他のＲ１９基は、好ましくは水素ではない。Ｒ１７およびＲ１８の好ましい基には、−ＳｉＨ（ＣＨ３）２、−Ｓｉ（ＣＨ３）２（ＣＨ＝ＣＨ）２、−Ｓｉ（ＣＨ３）２（Ｃ６Ｈ５）およびＳｉ（ＣＨ３）３が含まれるが、これらに限定されない。そのような実施形態において、ｑは０または１であってよく、Ｒ１１はプロピレンであってよく、Ｒ１２が存在する場合、メチルであってよく、Ｒ１３はメチルまたはエチル、好ましくはエチルであってよい。
【００８８】
他の好ましい実施形態において、Ｒ１７およびＲ１８は結合して、それらが結合している窒素原子と共に、式−Ｓｉ（Ｒ１９）２−Ｃ２−３アルキレン−Ｓｉ（Ｒ１９）２−、特に−Ｓｉ（Ｒ１９）２−（ＣＨ２）２−Ｓｉ（Ｒ１９）２−［Ｒ１９は非置換のアルキル、好ましくはメチルもしくはエチル、より好ましくはメチル、またはビニルなどのアルケニルである］の基を形成する。
【００８９】
様々な実施形態において、少なくとも１つ、好ましくは２つのＲ１９は、アルケニルまたは置換アルキルであってよく、置換アルキルは、例えばアルコキシである。
【００９０】
様々な実施形態において、キャップされた接着促進剤は、ｑが０であり、Ｒ１１がメチレンまたはプロピレン、好ましくはプロピレンであり、各Ｒ１３がエチルであり、Ｂが式（６）
［式中、
（ｉ）１つのＲ１４がメチルであり、第２のＲ１４がイソブチルまたはメチルである；または
（ｉｉ）１つのＲ１４が水素であり、第２のＲ１４がフェニルである］
の基である、式（ＩＩ）のケチミンである。
【００９１】
様々な他の実施形態において、キャップされた接着促進剤は、ｑが０であり、Ｒ１１がメチレンまたはプロピレン、好ましくはプロピレンであり、各Ｒ１３がエチルまたはメチル、好ましくはエチルであり、Ｂが式（９）［式中、Ｒ１７は−Ｓｉ（Ｒ１９）３であり、Ｒ１８は水素、−Ｓｉ（Ｒ１９）３で置換されたアルキル、またはＳｉ（Ｒ１９）３、好ましくは−Ｓｉ（Ｒ１９）３であり、各Ｒ１９は独立してアルキル、好ましくはメチルまたはエチル、より好ましくはメチルである］の基である、式（ＩＩ）のシランである。様々な代替の実施形態において、少なくとも１つのＲ１９はアルキレン、好ましくはビニルであることができる。
【００９２】
様々な実施形態において、接着促進剤（Ｂ）は、式（９）の基Ｂを有する式（ＩＩ）：
（ｉ）ｑが０であり、Ｒ１１がプロピレンであり、各Ｒ１３がエチルまたはメチル、好ましくはエチルであり、Ｒ１７およびＲ１８が−Ｓｉ（Ｒ１９）３であり、各Ｒ１９が独立してアルキル、好ましくはメチルまたはエチル、より好ましくはメチルである。様々な代替の実施形態において、少なくとも１つのＲ１９は、水素またはアルケニル、好ましくはビニルであることができる；
（ｉｉ）ｑが０であり、Ｒ１１が分岐アルキレン、例えばイソペンチレンまたはイソヘキシレン（ジメチルブチレンを含む）であり、各Ｒ１３がエチルまたはメチル、好ましくはエチルであり、Ｒ１７およびＲ１８が−Ｓｉ（Ｒ１９）３であり、各Ｒ１９が独立してアルキル、好ましくはメチルまたはエチル、より好ましくはメチルである。様々な代替の実施形態において、少なくとも１つのＲ１９は、水素またはアルケニル、好ましくはビニルであることができる；
（ｉｉｉ）ｑが０であり、Ｒ１１がプロピレンであり、各Ｒ１３がジアルキルアミノアルキル、好ましくはＮ，Ｎ−ジ（Ｃ１−Ｃ４アルキル）アミノ（Ｃ１−Ｃ６）アルキル、例えばＮ，Ｎ−ジメチル−アミノ−ｎ−ペンチル、Ｎ，Ｎ−ジメチルアミノ−エチルまたはＮ，Ｎ−ジエチルアミノエチルであり、Ｒ１７およびＲ１８は両方とも−Ｓｉ（Ｒ１９）３であり、各Ｒ１９は独立してアルキル、好ましくはメチルまたはエチル、より好ましくはメチルである；または
（ｉｖ）ｑが０であり、Ｒ１１がプロピレンであり、各Ｒ１３がメチルまたはエチル、好ましくはエチルであり、Ｒ１７とＲ１８は結合して−Ｓｉ（Ｒ１９）２−ＣＨ２−ＣＨ２−Ｓｉ（Ｒ１９）２−を形成し、各Ｒ１９は独立してアルキル、好ましくはメチルまたはエチル、より好ましくはメチルである；
のシランである。
【００９３】
硬化性組成物は、それぞれの場合に組成物の総重量に基づいて、好ましくは約０．１〜約５重量％の量、好ましくは０．３または０．５〜２重量％の量でキャップされた接着促進剤を含む。キャップされた接着促進剤の混合物を使用する場合、その量は組成物中のそのようなキャップされた接着促進剤の総量を指す。
【００９４】
式（ＩＩ）の化合物に関連して本明細書で使用される「ブロックされた」は、活性化合物が水および／または酸素との接触時にのみ放出されるように、前記化合物が誘導体化されるという事実を指す。
【００９５】
前記硬化性組成物は、最終的に、成分（Ｃ）として少なくとも１つの硬化触媒を含む。
【００９６】
様々な実施形態において、硬化触媒はスズ化合物、好ましくは有機スズ化合物または無機スズ塩であってよい。これらのスズ化合物中のスズは、好ましくは二価または四価である。成分（Ｃ）は、特に架橋触媒として組成物に添加される。適切な無機スズ塩は、例えば塩化スズ（ＩＩ）および塩化スズ（ＩＶ）である。しかしながら、有機スズ化合物（スズオルガニル）が好ましくはスズ化合物として使用される。適切な有機スズ化合物は、例えば、二価または四価スズの１，３−ジカルボニル化合物、例えばアセチルアセトネート、例えばジ（ｎ−ブチル）スズ（ＩＶ）ジ（アセチルアセトネート）、ジ（ｎ−オクチル）スズ（ＩＶ）ジ（アセチルアセトネート）、（ｎ−オクチル）（ｎ−ブチル）スズ（ＩＶ）ジ（アセチルアセトネート）；ジアルキルスズ（ＩＶ）ジカルボキシレート、例えばジ−ｎ−ブチルスズジラウレート、ジ−ｎ−ブチルスズマレエート、ジ−ｎ−ブチルスズジアセテート、ジ−ｎ−オクチルスズジラウレート、ジ−ｎ−オクチルスズジアセテートまたは対応するジアルコキシレート、例えばジ−ｎ−ブチルスズジメトキシド；四価スズの酸化物、例えばジアルキルスズオキシド、例えば、ジ−ｎ−ブチルスズオキシドおよびジ−ｎ−オクチルスズオキシド；およびスズ（ＩＩ）カルボキシレート、例えばスズ（ＩＩ）オクトエートまたはスズ（ＩＩ）フェノラートである。
【００９７】
さらに、適切なものは、エチルシリケート、ジメチルマレエート、ジエチルマレエート、ジオクチルマレエート、ジメチルフタレート、ジエチルフタレート、ジオクチルフタレートのスズ化合物、例えば、ジ（ｎ−ブチル）スズ（ＩＶ）ジ（メチルマレエート）、ジ（ｎ−ブチル）スズ（ＩＶ）ジ（ブチルマレエート）、ジ（ｎ−オクチル）スズ（ＩＶ）ジ（メチルマレエート）、ジ（ｎ−オクチル）スズ（ＩＶ）ジ（ブチルマレエート）、ジ（ｎ−オクチル）スズ（ＩＶ）ジ（イソオクチルマレエート）；ならびにジ（ｎ−ブチル）スズ（ＩＶ）スルフィド、（ｎ−ブチル）２Ｓｎ（ＳＣＨ２ＣＯＯ）、（ｎ−オクチル）２Ｓｎ（ＳＣＨ２ＣＯＯ）、（ｎ−オクチル）２Ｓｎ（ＳＣＨ２ＣＨ２ＣＯＯ）、（ｎ−オクチル）２Ｓｎ（ＳＣＨ２ＣＨ２ＣＯＯＣＨ２ＣＨ２ＯＣＯＣＨ２Ｓ）、（ｎ−ブチル）２−Ｓｎ（ＳＣＨ２ＣＯＯ−ｉ−Ｃ８Ｈ１７）２、（ｎ−オクチル）２Ｓｎ（ＳＣＨ２ＣＯＯ−ｉ−Ｃ８Ｈ１７）２および（ｎ−オクチル）２Ｓｎ（ＳＣＨ２ＣＯＯ−ｎ−Ｃ８Ｈ１７）２である。
【００９８】
好ましくは、スズ化合物は、二価または四価スズの１，３−ジカルボニル化合物、ジアルキルスズ（ＩＶ）ジカルボキシレート、ジアルキルスズ（ＩＶ）ジアルコキシレート、ジアルキルスズ（ＩＶ）オキシド、スズ（ＩＩ）カルボキシレートおよびそれらの混合物から選択される。
【００９９】
特に好ましくは、スズ化合物は、ジアルキルスズ（ＩＶ）ジカルボキシレート、特に、ジ−ｎ−ブチルスズジラウレートまたはジ−ｎ−オクチルスズジラウレートである。
【０１００】
追加的または代替的に、有機チタネートまたはキレート複合体などのチタン化合物、セリウム化合物、ジルコニウム化合物、モリブデン化合物、マンガン化合物、銅化合物、アルミニウム化合物、もしくは亜鉛化合物またはそれらの塩、アルコキシレート、キレート複合体、または主なグループの触媒活性化合物またはビスマス、リチウム、ストロンチウムもしくはホウ素の塩を含む、これらに限定されない他の金属系縮合触媒を使用してよい。
【０１０１】
さらに適切な（スズを含まない）硬化触媒は、例えば鉄の有機金属化合物、特に、鉄の１，３−ジカルボニル化合物、例えば鉄（ＩＩＩ）アセチルアセトネートである。
【０１０２】
ハロゲン化ホウ素、例えば三フッ化ホウ素、三塩化ホウ素、三臭化ホウ素、三ヨウ化ホウ素またはハロゲン化ホウ素の混合物なども、硬化触媒として使用することができる。特に好ましいものは、三フッ化ホウ素複合体、例えば三フッ化ホウ素ジエチルエーテラートであり、これは液体として、気体のハロゲン化ホウ素よりも取り扱いが容易である。
【０１０３】
さらに、アミン、窒素複素環およびグアニジン誘導体は、一般に触媒反応に適している。このグループからの特に適切な触媒は、１，８−ジアザビシクロ［５．４．０］ウンデカ−７−エン（ＤＢＵ）である。
【０１０４】
チタン、アルミニウムおよびジルコニウム化合物、または上記のグループの１つもしくは複数からの１つもしくは複数の触媒の混合物も、触媒として使用することができる。
【０１０５】
チタン触媒として適切なものは、ヒドロキシ基および／または置換もしくは非置換のアルコキシ基を有する化合物であり、したがって、一般式
Ｔｉ（ＯＲｚ）４
［式中、Ｒｚは有機基、好ましくは１〜２０個のＣ原子を有する置換または非置換の炭化水素基であり、４つのアルコキシ基−ＯＲｚは同一または異なる。さらに、１つまたは複数の−ＯＲｚ基をアシルオキシ基−ＯＣＯＲｚで置き換えることができる］
のチタンアルコキシドである。
【０１０６】
チタン触媒として同様に適切なものは、１つまたは複数のアルコキシ基がヒドロキシ基またはハロゲン原子で置き換えられたチタンアルコキシドである。
【０１０７】
さらに、チタンキレート複合体を使用することができる。
【０１０８】
アルミニウム触媒、例えばアルミニウムアルコキシド
Ａｌ（ＯＲｚ）３
［式中、Ｒｚは上記の意味を有する；すなわち、有機基、好ましくは１〜２０個のＣ原子を有する置換または非置換の炭化水素基であり、３つのＲｚ基は同一または異なる。アルミニウムアルコキシドの場合も同様に、１つまたは複数のアルコキシ基をアシルオキシ基−ＯＣ（Ｏ）Ｒｚで置き換えることができる］
も硬化触媒として使用することができる。
【０１０９】
さらに、１つまたは複数のアルコキシ基がヒドロキシ基またはハロゲン原子で置き換えられたアルミニウムアルコキシドを使用することができる。
【０１１０】
記載されたアルミニウム触媒のうち、純粋なアルミニウムアルコラートは、水分に対するそれらの安定性およびそれらが添加される混合物の硬化性に関して好ましい。さらに、アルミニウムキレート複合体が好ましい。
【０１１１】
ジルコニウム触媒として適切なものは、例えばテトラメトキシジルコニウムまたはテトラエトキシジルコニウムである。
【０１１２】
ジイソプロポキシジルコニウムビス（エチルアセトアセテート）、トリイソプロポキシジルコニウム（エチルアセトアセテート）およびイソプロポキシジルコニウムトリス（エチルアセトアセテート）が非常に特に好ましくは使用される。
【０１１３】
さらに、例えばジルコニウムアシレートを使用することができる。
【０１１４】
ハロゲン化ジルコニウム触媒も使用することができる。
【０１１５】
さらに、ジルコニウムキレート複合体も使用することができる。
【０１１６】
さらに、金属のカルボン酸塩またはいくつかのそのような塩の混合物を硬化触媒として使用することができ、それにより、これらは以下の金属のカルボキシレートから選択される：カルシウム、バナジウム、鉄、亜鉛、チタン、カリウム、バリウム、マンガン、ニッケル、コバルトおよび／またはジルコニウム。
【０１１７】
カルボキシレートのうち、カルシウム、バナジウム、鉄、亜鉛、チタン、カリウム、バリウム、マンガンおよびジルコニウムカルボキシレートは、高い活性を示すので好ましい。カルシウム、バナジウム、鉄、亜鉛、チタンおよびジルコニウムカルボキシレートが特に好ましい。鉄およびチタンカルボキシレートが非常に特に好ましい。
【０１１８】
前記硬化性組成物は、それぞれの場合に組成物の総重量に基づいて、約０．０５〜２重量％、好ましくは０．１〜０．５重量％の量で硬化触媒を好ましくは含む。異なる触媒の混合物を使用する場合、前記量は組成物中の総量を指す。
【０１１９】
本発明の組成物は、水分の存在下で架橋し、そうすることで、Ｓｉ−Ｏ−Ｓｉ結合の形成を伴い硬化する。
【０１２０】
前記キャップされた接着促進剤およびスズ化合物のモル比は、様々な実施形態において、それが少なくとも１：１であるように、例えば１：１〜５０：１の範囲で調整してよい。これは、硬化性組成物が、一方では非常に高い貯蔵安定性を有し、他方では、室温（２３℃）であっても大気中の水分の存在下で塗布後に確実かつ十分な速度で硬化することを保証するのに役立ち得る。
【０１２１】
前記硬化性組成物は、成分（Ａ）、（Ｂ）および（Ｃ）とは別に、硬化性組成物および／または硬化生成物の特定の特性に選択的に影響を与えるために使用できる１つまたは複数の成分を含むことができる。
【０１２２】
これらの他の成分は、例えば、可塑剤、安定剤、抗酸化剤、充填剤、反応性希釈剤、乾燥剤、式（ＩＩ）のキャップされた接着促進剤以外の接着促進剤、ＵＶ安定剤、レオロジー補助剤および／または溶媒を含む群から選択することができる。特に重要なものは、典型的には、可塑剤、充填剤ならびに抗酸化剤およびＵＶ安定剤を含む安定剤である。
【０１２３】
したがって、好ましくは、前記硬化性組成物は、少なくとも１つのさらなる成分を含む。
【０１２４】
本明細書に記載の組成物は、最大約２０重量％の従来の接着促進剤（粘着付与剤）をさらに含むことができる。接着促進剤として適切なものは、例えば樹脂、テルペンオリゴマー、クマロン／インデン樹脂、脂肪族石油化学樹脂および変性フェノール樹脂である。本発明の文脈の範囲内で適切なものは、例えばテルペン、主にα−もしくはβ−ピネン、ジペンテンまたはリモネンの重合によって得ることができるような炭化水素樹脂である。これらのモノマーは一般に、フリーデル−クラフツ触媒を使用して開始されカチオン重合する。テルペン樹脂には、例えばテルペンと他のモノマー（例えばスチレン、α−メチルスチレン、イソプレンなど）とのコポリマーも含まれる。前述の樹脂は、例えば接触接着剤およびコーティング材料の接着促進剤として使用される。同様に適切なものは、テルペン−フェノール樹脂であり、それはテルペンまたはロジンへのフェノールの酸触媒付加によって調製される。テルペン−フェノール樹脂は、ほとんどの有機溶剤および油に溶け、他の樹脂、ワックスおよび天然ゴムと混和する。本発明の文脈の範囲内で前述の意味での添加剤として同様に適切なものは、ロジン樹脂およびその誘導体、例えばそれらのエステルである。
【０１２５】
同様に適切なものは、シラン接着促進剤、特に（さらなる）官能基、例えばアミノ基、メルカプト基、エポキシ基、カルボキシル基、ビニル基、イソシアネート基、イソシアヌレート基またはハロゲンを有するアルコキシシランである。その例は、γ−メルカプトプロピルトリメトキシシラン、γ−メルカプトプロピルトリエトキシシラン、γ−メルカプトプロピルメチルジメトキシシラン、γ−グリシドキシプロピルトリメトキシシラン、γ−グリシドキシプロピルトリエトキシシラン、γ−グリシドキシプロピルメチルジメトキシシラン、β−カルボキシエチルトリエトキシシラン、β−カルボキシエチルフェニルビス−（２−メトキシエトキシ）シラン、Ｎ−β−（カルボキシメチル）アミノエチル−γ−アミノプロピルトリメトキシシラン、ビニルトリメトキシシラン、ビニルトリエトキシシラン、γ−アクロイルオキシプロピルメチルトリエトキシシラン、γ−イソシアナト−プロピルトリメトキシシラン、γ−イソシアナトプロピルトリエトキシシラン、γ−イソシアナトプロピルメチルジエトキシシラン、γ−イソシアナトプロピルメチルジメトキシシラン、トリス（トリメトキシシリル）イソシアヌレートおよびγ−クロロプロピルトリメトキシシランである。
【０１２６】
式（ＩＩ）の化合物とは別に、さらなる接着促進剤を含めることがさらに可能であり、前記接着促進剤はアミノシランである。前記アミノシランは、３−アミノプロピルトリメトキシシラン、３−アミノプロピルトリエトキシシラン、アミノメチルトリメトキシシラン、アミノメチルトリエトキシシラン、３−アミノプロピルメチルジエトキシシラン、（Ｎ−２−アミノエチル）−３−アミノプロピルトリメトキシシラン、（Ｎ−２−アミノエチル）−３−アミノプロピルトリエトキシシラン、ジエチレントリアミノプロピルトリメトキシシラン、フェニルアミノメチルトリメトキシシラン、（Ｎ−２−アミノエチル）−３−アミノプロピルメチルジメトキシシラン、３−（Ｎ−フェニルアミノ）プロピルトリメトキシシラン、３−ピペラジニルプロピルメチルジメトキシシラン、３−（Ｎ，Ｎ−ジメチルアミノプロピル）アミノプロピルメチルジメトキシシラン、トリ［（３−トリエトキシシリル）プロピル］アミン、トリ［（３−トリメトキシシリル）プロピル］アミンおよびそれらのオリゴマー、３−（Ｎ，Ｎ−ジメチルアミノ）プロピルトリメトキシシラン、３−（Ｎ，Ｎ−ジメチルアミノ）プロピルトリエトキシシラン、（Ｎ，Ｎ−ジメチルアミノ）メチルトリメトキシシラン、（Ｎ，Ｎ−ジメチルアミノ）メチルトリエトキシシラン、３−（Ｎ，Ｎ−ジエチルアミノ）プロピルトリメトキシシラン、３−（Ｎ，Ｎ−ジエチルアミノ）プロピルトリエトキシシラン、（Ｎ，Ｎ−ジエチルアミノ）メチルトリメトキシシラン、（Ｎ，Ｎ−ジエチルアミノ）メチルトリエトキシシラン、４−アミノ−３，３−ジメチルブチルトリメトキシシラン、４−アミノ−３，３−ジメチルブチルトリエトキシシラン、ビス（３−トリメトキシシリル）プロピルアミン、ビス（３−トリエトキシシリル）プロピルアミンおよびそれらの混合物から、特に好ましくは３−アミノプロピルトリメトキシシラン、３−アミノプロピルトリエトキシシラン、アミノメチルトリメトキシシラン、アミノメチルトリエトキシシラン、３−（Ｎ，Ｎ−ジメチルアミノ）プロピルトリメトキシシラン、３−（Ｎ，Ｎ−ジメチルアミノ）プロピルトリエトキシシラン、（Ｎ，Ｎ−ジメチルアミノ）メチルトリメトキシシラン、（Ｎ，Ｎ−ジメチルアミノ）メチルトリエトキシシラン、３−（Ｎ，Ｎ−ジエチルアミノ）プロピルトリメトキシシラン、３−（Ｎ，Ｎ−ジエチルアミノ）プロピルトリエトキシシラン、（Ｎ，Ｎ−ジエチルアミノ）メチルトリメトキシシラン、（Ｎ，Ｎ−ジエチルアミノ）メチルトリエトキシシラン、ビス（３−トリメトキシシリル）プロピルアミン、ビス（３−トリエトキシシリル）プロピルアミン、４−アミノ−３，３−ジメチルブチルトリメトキシシランおよび４−アミノ−３，３−ジメチルブチルトリエトキシシランから選択してよい。
【０１２７】
様々な実施形態において、本発明の組成物は、上記の少なくとも１つのアミノシラン、特に第３級アミノシランのうちの１つをさらに含む。本明細書で使用される「第３級アミノシラン」は、アミノ基の窒素原子が３つの非水素残基に共有結合しているアミノシランを指す。様々な実施形態において、前記アミノシランは、３−ピペラジニルプロピルメチルジメトキシシラン、３−（Ｎ，Ｎ−ジメチルアミノプロピル）アミノプロピルメチルジメトキシシラン、トリ［（３−トリエトキシシリル）プロピル］アミン、トリ［（３−トリメトキシシリル）プロピル］アミンおよびそれらのオリゴマー、３−（Ｎ，Ｎ−ジメチルアミノ）プロピルトリメトキシシラン、３−（Ｎ，Ｎ−ジメチルアミノ）プロピルトリエトキシシラン、（Ｎ，Ｎ−ジメチルアミノ）メチルトリメトキシシラン、（Ｎ，Ｎ−ジメチルアミノ）メチルトリエトキシシラン、３−（Ｎ，Ｎ−ジエチルアミノ）プロピルトリメトキシシラン、３−（Ｎ，Ｎ−ジエチルアミノ）プロピルトリエトキシシラン、（Ｎ，Ｎ−ジエチルアミノ）メチルトリメトキシシラン、（Ｎ，Ｎ−ジエチルアミノ）メチルトリエトキシシラン、ビス（３−トリメトキシシリル）プロピルアミン、ビス（３−トリエトキシシリル）プロピルアミンおよびそれらの混合物からなる群、特に好ましくは、３−（Ｎ，Ｎ−ジメチルアミノ）プロピルトリメトキシシラン、３−（Ｎ，Ｎ−ジメチルアミノ）プロピルトリエトキシシラン、（Ｎ，Ｎ−ジメチルアミノ）メチルトリメトキシシラン、（Ｎ，Ｎ−ジメチルアミノ）メチルトリエトキシシラン、３−（Ｎ，Ｎ−ジエチルアミノ）プロピルトリメトキシシラン、３−（Ｎ，Ｎ−ジエチルアミノ）プロピルトリエトキシシラン、（Ｎ，Ｎ−ジエチルアミノ）メチルトリメトキシシランおよび（Ｎ，Ｎ−ジエチルアミノ）メチルトリエトキシシランからなる群から選択される。
【０１２８】
様々な実施形態において、ポリオルガノシロキサンのエンドキャッピングに使用される触媒がポリマー組成物中に残り、すでに接着促進剤として作用するので、追加の接着促進剤の量を最小限にしてよい。従来のアミノシランとは対照的に、副反応の影響を受けにくい。したがって、本発明は、式（Ｉｃ）の触媒および式（ＩＩ）のキャップされた接着促進剤以外に追加の接着促進剤が添加されていない実施形態も包含する。
【０１２９】
前記硬化性組成物の粘度は、特定の用途には高すぎると考えられる。したがって、通常は反応性希釈剤を使用することにより、硬化した塊にデミキシングの兆候（例えば可塑剤の移動）なく、簡単かつ適切な方法で粘度を低減することができる。
【０１３０】
好ましくは、前記反応性希釈剤は、塗布後に、例えば水分または大気中の酸素と反応する少なくとも１つの官能基を有する。このタイプの基の例は、シリル基、イソシアネート基、ビニル系不飽和基（vinylically unsaturated groups）およびポリ不飽和系（polyunsaturated systems）である。
【０１３１】
粘度を低下させて他の成分と混合することができ、ポリマーと反応する少なくとも１つの基を有するすべての化合物を、反応性希釈剤として使用することができる。
【０１３２】
反応性希釈剤の粘度は、好ましくは２０，０００ｍＰａｓ未満、特に好ましくは約０．１〜６０００ｍＰａｓ、非常に特に好ましくは１〜１０００ｍＰａｓ（ブルックフィールドＲＶＴ、２３℃、スピンドル７、１０ｒｐｍ）である。
【０１３３】
例えば、以下の物質を反応性希釈剤として使用することができる：イソシアナトシランと反応させたポリアルキレングリコール（例えば、Synalox 100-50B、DOW）、カルバマトプロピルトリメトキシシラン、アルキルトリメトキシシラン、アルキルトリエトキシシラン、例えばメチルトリメトキシシラン、メチルトリエトキシシランおよびビニルトリメトキシシラン（XL 10、Wacker）、ビニルトリエトキシシラン、フェニルトリメトキシシラン、フェニルトリエトキシシラン、オクチルトリメトキシシラン、テトラエトキシシラン、ビニルジメトキシメチルシラン（XL12、Wacker）、ビニルトリエトキシシラン（GF56、Wacker）、ビニルトリアセトキシシラン（GF62、Wacker）、イソオクチルトリメトキシシラン（IO Trimethoxy）、イソオクチルトリエトキシシラン（IO Triethoxy、Wacker）、Ｎ−トリメトキシシリルメチル−Ｏ−メチルカルバメート（XL63、Wacker）、Ｎ−ジメトキシ（メチル）シリルメチル−Ｏ−メチルカルバメート（XL65、Wacker）、ヘキサデシルトリメトキシシラン、３−オクタノイルチオ−１−プロピルトリエトキシシランおよびこれらの化合物の部分加水分解物。
【０１３４】
さらに、Kaneka Corp.からの以下のポリマーも反応性希釈剤として使用することができる：MS S203H、MS S303H、MS SAT 010およびMS SAX 350。
【０１３５】
例えば、イソシアナトシランとシナロックス型（Synalox types）との反応に由来するシラン変性ポリエーテルを同様に使用することができる。
【０１３６】
ビニルシランでグラフトすることにより、またはポリオール、ポリイソシアネートおよびアルコキシシランを反応させることにより有機骨格から製造することができるポリマーを、さらに、反応性希釈剤として使用することができる。
【０１３７】
ポリオールは、分子内に１つまたは複数のＯＨ基を含み得る化合物であると理解される。前記ＯＨ基は一級および二級の両方であることができる。
【０１３８】
適切な脂肪族アルコールには、例えばエチレングリコール、プロピレングリコールおよび高級グリコール、ならびに他の多官能性アルコールが含まれる。ポリオールはさらに他の官能基、例えばエステル、カーボネートまたはアミド等を含むことができる。
【０１３９】
好ましい反応性希釈剤を調製するために、対応するポリオール成分を、それぞれの場合において、少なくとも二官能性イソシアネートと反応させる。少なくとも２つのイソシアネート基を有する任意のイソシアネートを基本的に少なくとも二官能性イソシアネートとして使用してよいが、本発明の範囲内では、２〜４つのイソシアネート基、特に２つのイソシアネート基を有する化合物が一般に好ましい。
【０１４０】
好ましくは、反応性希釈剤として存在する化合物は、少なくとも１つのアルコキシシリル基を有し、それにより、アルコキシシリル基は、ジ−およびトリアルコキシシリル基が好ましい。
【０１４１】
反応性希釈剤の調製のためのポリイソシアネートとして適切なものは、例えばエチレンジイソシアネート、１，４−テトラメチレンジイソシアネート、１，４−テトラメトキシブタンジイソシアネート、１，６−ヘキサメチレンジイソシアネート（ＨＤＩ）、シクロブタン−１，３−ジイソシアネート、シクロヘキサン−１，３および−１，４ジイソシアネート、ビス（２−イソシアナトエチル）フマレート、ならびにそれらの２つ以上の混合物、１−イソシアナト−３，３，５−トリメチル−５−イソシアナトメチルシクロヘキサン（イソホロンジイソシアネート、ＩＰＤＩ）、２，４−および２，６−ヘキサヒドロトルイレンジイソシアネート、ヘキサヒドロ−１，３−または１，４−フェニレンジイソシアネート、ベンジジンジイソシアネート、ナフタレン−１，５−ジイソシアネート、１，６−ジイソシアナト−２，２，４−トリメチルヘキサン、１，６−ジイソシアナト−２，４，４−トリメチルヘキサン、キシリレンジイソシアネート（ＸＤＩ）、テトラメチルキシリレンジイソシアネート（ＴＭＸＤＩ）、１，３−および１，４−フェニレンジイソシアネート、２，４−または２，６−トルイレンジイソシアネート（ＴＤＩ）、２，４’−ジフェニルメタンジイソシアネート、２，２’−ジフェニルメタンジイソシアネートまたは４，４’−ジフェニルメタンジイソシアネート（ＭＤＩ）、または部分的もしくは完全に水素化したそれらのシクロアルキル誘導体、例えば完全に水素化したＭＤＩ（Ｈ１２−ＭＤＩ）、アルキル置換ジフェニルメタンジイソシアネート、例えばモノ−、ジ−、トリ−もしくはテトラアルキルジフェニルメタンジイソシアネート、および部分的もしくは完全に水素化したそれらのシクロアルキル誘導体、４，４’−ジイソシアナトフェニルパーフルオロエタン、フタル酸ビス−イソシアナトエチルエステル、１−クロロメチルフェニル−２，４−または２，６−ジイソシアネート、１−ブロモメチルフェニル−２，４−または２，６−ジイソシアネート、３，３−ビス−クロロメチルエーテル−４，４’−ジフェニルジイソシアネート、硫黄含有ジイソシアネート（２ｍｏｌのジイソシアネートを１ｍｏｌのチオジグリコールまたはジヒドロキシジヘキシルスルフィドと反応させることによって得ることができる）、ダイマーおよびトリマー脂肪酸のジおよびトリイソシアネート、または上述のジイソシアネートの２つ以上の混合物である。
【０１４２】
例えば、ジイソシアネートのオリゴマー化によって、特に前述のイソシアネートのオリゴマー化によって得られるような三価以上のイソシアネートも、ポリイソシアネートとして使用することができる。そのような三価以上のポリイソシアネートの例は、ＨＤＩまたはＩＰＤＩのトリイソシアヌレートもしくはそれらの混合物、またはそれらの混合トリイソシアヌレート、ならびにアニリン−ホルムアルデヒド縮合生成物のリン酸化によって得られるポリフェニルメチレンポリイソシアナートである。
【０１４３】
硬化性組成物の粘度を低下させるために、反応性希釈剤に加えてまたはその代わりに、溶媒および／または可塑剤を使用することができる。
【０１４４】
溶媒として適切なものは、脂肪族または芳香族炭化水素、ハロゲン化炭化水素、ケトン、エーテル、エステル、エステルアルコール、ケトアルコール、ケトエーテル、ケトエステルおよびエーテルエステルである。
【０１４５】
本明細書に記載の組成物は、親水性可塑剤をさらに含むことができる。これらは、吸湿性を改善し、それによって低温での反応性を改善するために使用される。可塑剤として適しているものは、例えばアビエチン酸のエステル、アジピン酸エステル、アゼライン酸エステル、安息香酸エステル、酪酸エステル、酢酸エステル、約８〜約４４個の炭素原子を有する高級脂肪酸のエステル、エポキシ化脂肪酸、脂肪酸エステルおよび脂肪、グリコール酸エステル、リン酸エステル、フタル酸エステル、１〜１２個の炭素原子を含む直鎖または分岐アルコール、プロピオン酸エステル、セバシン酸エステル、スルホン酸エステル、チオ酪酸エステル、トリメリット酸エステル、クエン酸エステル、ならびにニトロセルロースおよびポリビニルアセテートに基づくエステル、ならびにそれらの２つ以上の混合物である。
【０１４６】
例えば、フタル酸エステルのうち、ジオクチルフタレート、ジブチルフタレート、ジイソウンデシルフタレートまたはブチルベンジルフタレートが適切であり、アジペートのうち、ジオクチルアジペート、ジイソデシルアジペート、ジイソデシルスクシネート、ジブチルセバケートまたはブチルオレエートが適切である。
【０１４７】
可塑剤として同様に適切なものは、単官能性、直鎖または分枝Ｃ４−１６アルコールの純粋もしくは混合エーテル、またはそのようなアルコールの２つ以上の異なるエーテルの混合物、例えばジオクチルエーテル［Cetiol OE（Cognis Deutschland GmbH, Dusseldorf）として入手可能］である。
【０１４８】
エンドキャップされたポリエチレングリコール、例えばポリエチレンまたはポリプロピレングリコールジ−Ｃ１−４−アルキルエーテル、特にジエチレングリコールまたはジプロピレングリコールのジメチルまたはジエチルエーテル、およびそれらの２つ以上の混合物も可塑剤として適切である。
【０１４９】
適切な可塑剤は、エンドキャップされたポリエチレングリコール、例えばポリエチレンまたはポリプロピレングリコールジアルキルエーテル（アルキル基が最大４個のＣ原子を有する）、特にジエチレングリコールおよびジプロピレングリコールのジメチルおよびジエチルエーテルである。許容できる硬化は、特にジメチルジエチレングリコールを使用して、あまり好ましくない塗布条件（低湿度、低温）でも達成される。可塑剤のさらなる詳細については、関連する技術化学文献を参照する。
【０１５０】
可塑剤として同様に適切なものはジウレタンであり、それは例えば、実質的にすべての遊離ＯＨ基が反応するように化学量論を選択することにより、ＯＨ末端基を有するジオールを単官能性イソシアネートと反応させることによって調製することができる。次に、必要に応じて、過剰のイソシアネートを、例えば蒸留によって反応混合物から除去することができる。ジウレタンを調製するためのさらなる方法は、単官能性アルコールをジイソシアネートと反応させることからなり、それにより、可能であればすべてのＮＣＯ基が反応する。
【０１５１】
様々な実施形態において、可塑剤は、（Ａ）とは異なるポリジメチルシロキサン、特に式（Ｉ）の末端基を有さないＰＤＭＳであってよい。
【０１５２】
様々な実施形態において、硬化性組成物は、少なくとも１つの可塑剤、例えばポリジメチルシロキサンを含む。
【０１５３】
硬化性組成物は、それぞれの場合において組成物の総重量に基づいて、１〜５０重量％の量で、好ましくは１０〜４０重量％の量で、特に好ましくは２０〜３０重量％の量で好ましくは可塑剤を含む。可塑剤の混合物を使用する場合、その量は組成物中の可塑剤の総量を指す。
【０１５４】
好ましくは、硬化性組成物は、抗酸化剤、ＵＶ安定剤および乾燥剤から選択される少なくとも１つの安定剤を含む。
【０１５５】
すべての従来の抗酸化剤を抗酸化剤として使用してよい。それらは、好ましくは最大約７重量％、特に最大約５重量％存在する。
【０１５６】
本明細書において組成物はＵＶ安定剤を含むことができ、それは約２重量％まで、好ましくは約１重量％まで好ましくは使用される。いわゆるヒンダードアミン光安定剤（ＨＡＬＳ）は、ＵＶ安定剤として特に適している。シリル基を有し、架橋または硬化中に最終生成物に組み込まれるＵＶ安定剤が使用される場合が、本発明の文脈の範囲内で好ましい。Lowilite 75およびLowilite77（Great Lakes、USA）という製品は、この目的に特に適している。さらに、ベンゾトリアゾール、ベンゾフェノン、ベンゾエート、シアノアクリレート、アクリレート、立体障害フェノール、リンおよび／または硫黄も添加することができる。
【０１５７】
貯蔵性（貯蔵寿命）をさらに高めるために、乾燥剤によって浸透水分に関して組成物を安定化することがしばしば有用である。
【０１５８】
貯蔵性のそのような改善は、例えば乾燥剤を使用することによって達成することができる。水と反応して、組成物中に存在する反応性基に対して不活性な基を形成する全ての化合物が、乾燥剤として好適であり、それによって、分子量の変化が可能な限り最小になる。さらに、調製物に浸透する水分に対する乾燥剤の反応性は、調製物中に存在する本発明のシリル基含有ポリマーの基の反応性よりも高くなければならない。
【０１５９】
例えば、イソシアネートは乾燥剤として適している。
【０１６０】
しかしながら、有利にはシランは乾燥剤として使用される。例えば、ビニルシラン、例えば３−ビニルプロピルトリエトキシシラン、オキシムシラン、例えばメチル−Ｏ，Ｏ’，Ｏ’’−ブタン−２−オン−トリオキシモシランもしくはＯ，Ｏ’，Ｏ’’，Ｏ’’’−ブタン−２−オン−テトラオキシモシラン（CAS Nos.022984-54-9および034206-40-1）、またはベンズアミドシラン、例えばビス（Ｎ−メチルベンズアミド）メチルエトキシシラン（CAS No.16230-35-6）、またはカルバマトシラン、例えばカルバマトメチルトリメトキシシラン。メチル−、エチル−またはビニルトリメトキシシラン、テトラメチル−またはテトラエチルエトキシシランの使用も可能である。ビニルトリメトキシシランとテトラエトキシシランは、コストおよび効率の点で特に適している。
【０１６１】
乾燥剤としても適切であるものは前述の反応性希釈剤［ただし、それらが約５０００ｇ／ｍｏｌ未満の分子量（Ｍｎ）を有し、浸透した水分に対する反応性が、本発明により使用されるポリマーの反応性基の反応性と少なくとも同じ（好ましくはそれより高い）末端基を有する場合］である。
【０１６２】
最後に、アルキルオルトホルメートまたはアルキルオルトアセテート、例えばメチルもしくはエチルオルトホルメートまたはメチルもしくはエチルオルトアセテートも乾燥剤として使用することができる。
【０１６３】
組成物は、一般に、約０〜約６重量％の乾燥剤を含む。
【０１６４】
本明細書に記載の組成物は、さらに充填剤を含むことができる。ここで適切なものは、例えば、チョーク、石灰粉末、沈降および／または焼成（ヒュームド）シリカ、ゼオライト、ベントナイト、炭酸マグネシウム、珪藻土、アルミナ、クレイ、獣脂、酸化チタン、酸化鉄、酸化亜鉛、砂、石英、フリント、マイカ、ガラス粉末、およびその他の粉砕した鉱物物質である。有機充填剤、例えば、カーボンブラック、グラファイト、木質繊維、木粉、おがくず、セルロース、綿、パルプ、綿、木材チップ、切り刻んだわらおよびもみ殻も使用することができる。短繊維、例えばガラス繊維、ガラスフィラメント、ポリアクリロニトリル、炭素繊維、ケブラー繊維、またはポリエチレン繊維も添加することができる。アルミニウム粉末も充填剤として適している。
【０１６５】
焼成（ヒュームド）および／または沈降シリカは、好ましくは、１０〜９０ｍ２／ｇのＢＥＴ表面積を有する。それらを使用するとき、本発明の組成物の粘度のさらなる増加は引き起こされないが、硬化した組成物の強化に寄与する。
【０１６６】
同様に、より大きいＢＥＴ表面積、有利には１００〜２５０ｍ２／ｇ、特に１１０〜１７０ｍ２／ｇを有する、焼成および／または沈降シリカを充填剤として使用することが考えられる。より大きいＢＥＴ表面積のために、同じ効果（例えば、硬化した調製物の強化）は、より少ない重量比率のケイ酸で達成できる。したがって、他の要件に関して本明細書に記載の組成物を改善するために、さらなる物質を使用することができる。
【０１６７】
充填剤としてさらに適切なものは、鉱物シェルまたはプラスチックシェルを有する中空球である。これらは、例えば、GlassBubbles（登録商標）の商品名で商業的に入手可能な中空ガラス球であり得る。プラスチック系中空球、例えば、Expancel（登録商標）またはDualite（登録商標）は、例えば欧州特許第0520426号明細書に記載されている。それらは無機または有機物質で構成されており、それぞれ１ｍｍ以下、好ましくは５００μm以下の直径を有する。
【０１６８】
調製物にチキソトロピーを与える充填剤は、多くの用途に好ましい。このような充填剤は、レオロジー補助剤としても記載され、例えば、硬化ヒマシ油、脂肪酸アミドまたは膨潤性プラスチック、例えばＰＶＣである。適切な投与デバイス（例えばチューブ）から容易に絞り出すことができるようにするために、そのような調製物は、３０００〜１５，０００、好ましくは４０，０００〜８０，０００ｍＰａｓ、または５０，０００〜６０，０００ｍＰａｓの粘度を有する。
【０１６９】
充填剤は、好ましくは、それぞれの場合に組成物の総重量に基づいて、１〜８０重量％、特に好ましくは２〜２０重量％、非常に特に好ましくは５〜１０重量％の量で使用される。当然に、いくつかの充填剤の混合物も使用できる。この場合、量的データは当然に、組成物中の充填剤の総量を指す。
【０１７０】
硬化性組成物の調製は、ポリオルガノシロキサン（Ａ）、キャップされた接着促進剤、触媒、および場合により他の成分の単純な混合によって行うことができる。これは、適切な分散ユニット、例えば、高速ミキサーで行うことができる。この場合、好ましくは、望ましくない早期硬化につながる可能性のある、水分と混合物との接触ができる限り起こらないように注意する。適切な手段は十分に知られており、例えば、不活性雰囲気（おそらく保護ガスの下）での作業、および添加する前の個々の成分の乾燥／加熱を含む。
【０１７１】
本発明の組成物は、接着剤またはシーリングまたはコーティング材料として使用することができる。
【０１７２】
組成物は、例えば、接着剤、シーラント、コーティングとして、および成形部品の製造のために使用することができる。組成物のさらなる応用分野は、プラギングコンパウンド、孔充填剤またはクラック充填剤としての使用である。シーラントとしての使用が好ましい。
【０１７３】
組成物は、とりわけ、プラスチック、金属、ガラス、セラミック、木材、木質材料、紙、紙質材料、ゴムおよび繊維の結合、床の接着、ならびに建築要素、窓、壁および床カバー材、および一般的な接合部のシールに適している。この場合、材料はそれら自体に、または必要に応じて互いに結合することができる。
【０１７４】
以下の実施例は、本発明を説明するのに役立つが、本発明はそれらに限定されない。
【実施例】
【０１７５】
実施例１：
比較組成物Ｃ１ａ、Ｃ１ｂおよびＣ１ｃならびに本発明による組成物Ｅ１およびＥ２は、表１に列挙された原材料を混合することによって調製した。調製物は、使用されるキャッピング触媒および接着促進剤のタイプが異なる。
【０１７６】
【表１】
2021524516.tif 000031
【０１７７】
ポリマー（Ａ）は、以下の手順に従って、触媒として３−アミノプロピルトリメトキシシラン（Ｃ１／Ｃ２）または触媒としてケチミン１（Ｅ１／Ｅ２）のいずれかの存在下で、前の工程において、α，ω−ジヒドロキシ末端ポリジメチルシロキサンおよびビニルトリス（エチルラクタト）シランから形成した。
【０１７８】
調製の手順：
メカニカルスターラー、真空ポンプ、窒素パイプおよび温度計を備えたミキサーに、α，ω−ヒドロキシル末端ポリジメチルシロキサン（粘度：８０００ｍＰａｓ）および可塑剤を加えた。脱気（数分間真空にする）後、エンドキャッピング触媒（上記を参照）を加えた。３分間撹拌した後、ビニルトリス（エチルラクタト）シランを加えた。混合物を窒素下、室温で５分間、および真空下でさらに５分間撹拌した。最後に、充填剤、接着促進剤（ケチミン（Ｅ１／Ｃ１）またはシラン（Ｅ２／Ｃ２））、可能な添加剤および硬化触媒を、シリコーン組成物調製の通常の手順に従って添加する。
【０１７９】
調製した調製物を、以下のように硬化性能試験に供した：
【０１８０】
スキンオーバータイム（ＳＯＴ）の測定：スキンオーバータイム（ＳＯＴ）は、材料が非粘着性の表面フィルムを形成するために必要な時間として定義する。スキンオーバータイムの測定は、標準気候条件下（２３＋／−２℃、相対湿度５０＋／−５％）でＤＩＮ５００１４に従って実施する。シーラントの温度は２３＋／−２℃である必要があり、シーラントはあらかじめ実験室内で少なくとも２４時間保管する。シーラントを一枚の紙に塗布し、パテナイフで広げて膜（厚さ約２ｍｍ、幅約７ｃｍ）を形成する。ストップウォッチをすぐに開始する。間隔を置いて、指先で表面に軽く触れ、指を引き離す；スキン形成タイムに達するまで、表面に跡が残るほど、表面に十分な圧力をかける。シーリングコンパウンドがもはや指先に付着しなくなるとき、スキンオーバータイムに達したとする。スキンオーバータイム（ＳＯＴ）は分単位で表す。
【０１８１】
ショアＡ硬度の測定：ショアＡ硬度は、ＩＳＯ  ８６８に従って測定した。
【０１８２】
硬化深さの決定（ＤＯＣ）：高さ１０ｍｍ（＋／−１ｍｍ）および幅２０ｍｍ（＋／−２ｍｍ）の材料のストリップを、テフロンスパチュラを使用してプラスチック箔（ＰＰ）に塗布した。サンプルを通常の条件（２３＋／−２℃、相対湿度５０＋／−５％）で２４時間保管した後、ストリップの一部を切り取り、硬化層の厚さをノギスで測定した。２４時間後の硬化深さをミリメートルで表す。
【０１８３】
機械的特性の評価（引張試験）：破断強度、破断伸び、および降伏応力値（ｅモジュール）を、引張試験でＤＩＮ  ５３５０４に従って決定する。標準からの偏差：以下の寸法のダンベル試験片を使用した：厚さ２＋／−０．２ｍｍ；バーの幅１０＋／−０．５ｍｍ；バーの長さ約４５ｍｍ；全長９ｃｍ。試験は通常の条件（２３＋／−２℃、相対湿度５０＋／−５％）で行った。測定は７日間の硬化後に行った。手順：プレポリマー混合物（調製物）を均一な表面に広げて、厚さ２ｍｍのフィルムを形成した。フィルムを通常の条件下（上記参照）で７日間硬化させた後、ダンベル試験片を打ち抜いた。各測定には３つの標本を使用した。試験は通常の条件下で実施した。試験片は、測定が行われる温度と同じ温度でなければいけない。測定の前に、試験片の厚さは、ノギスを使用して、少なくとも３つの異なる位置（中央と両端）で測定する。平均値を測定ソフトウェアに入力する。長手方向軸が引張試験機の機械軸と一致し、ミドルバーをクランプすることなく、ロッドヘッドの可能な限り大きい表面が含まれるように、試験片を引張試験機にクランプする。次に、ダンベルを５０ｍｍ／分の速度で＜０．１ＭＰａまで引っ張る。次に、５０ｍｍ／分の線速度で力−伸長曲線を記録する。評価：次の値が決定される：［Ｎ／ｍｍ２］単位の破断強度、［％］単位の破断伸びおよび［Ｎ／ｍｍ２］単位の１００％伸び時の弾性率。
【０１８４】
ピール試験：可能であり必要な場合、適切な溶媒を使用して、塗布前に基材（試験パネル）を洗浄する。テフロンスパチュラを使用して、高さ１０ｍｍ（＋／−１ｍｍ）および幅２０ｍｍ（＋／−２ｍｍ）の材料のストリップを基板上に塗布した。サンプルは通常の条件（２３＋／−２℃、相対湿度５０＋／−５％）で７日間保管した。硬化した材料をシェイプブレードで少なくとも１５ｍｍ切断し、ビード（bead）を手で引っ張った。破壊モードを以下の様に記録した：
【０１８５】
【表２】
2021524516.tif 000032
【０１８６】
【表３】
2021524516.tif 000033
【０１８７】
【表４】
2021524516.tif 000034
【０１８８】
結果は、本発明の組成物が、貯蔵後により良好な接着性を有し、したがって、比較組成物と比較してより高い貯蔵安定性を有することを示している。
【国際調査報告】
2021524516.tif 000050
2021524516.tif 000051